(57)【要約】  本発明は、電解銅めっき（銅の電解堆積）のための酸性水性組成物（めっき浴）であって（ｉ）  銅イオン（ＩＩ）（ｉｉ）  式（Ｉａ）の１つまたは１つより多くの化合物（ｉｉｉ）  １、２、３または３つより多くの、式（Ｉａ）の化合物とは異なるさらなる化合物を含み、以下に示される定義を有する前記組成物、電解銅めっきのための本発明による酸性水性組成物の使用、電解金属めっきのための酸性水性組成物中での式（Ｉａ）の化合物の使用、本発明による酸性水性組成物を使用した電解銅めっき方法、および電解金属めっきのための酸性水性組成物のための式（Ｉａ）から誘導される特定の化合物に関する。
2019525006.tif 000002
【特許請求の範囲】
【請求項１】
電解銅めっきのための酸性水性組成物であって、
（ｉ）  銅（ＩＩ）イオン、
（ｉｉ）  式（Ｉａ）の１つまたは１つより多くの化合物
【化１】
2019525006.tif 000073
［式中、
Ｒ4およびＲ5は、水素、メチル、エチル、直鎖のＣ3〜Ｃ16−アルキル、分枝鎖のＣ3〜Ｃ16−アルキルおよび式（ＩＩａ）の部分
【化２】
2019525006.tif 000074
からなる群から独立して選択され、
Ｒ1、Ｒ2、Ｒ3およびＲ6は、水素、メチルおよびエチルからなる群から独立して選択され、
Ｂ1、Ｂ2、Ｂ3、Ｄ1、Ｄ2およびＤ3は、ＯおよびＮＨからなる群から独立して選択され、
Ａ1、Ａ2およびＡ3は、
水素、メチル、エチル、直鎖のＣ3〜Ｃ16−アルキルおよび分枝鎖のＣ3〜Ｃ16−アルキル、
【化３】
2019525006.tif 000075
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化４】
2019525006.tif 000076
からなる群から選択される部分を独立して示すが、ただし、
Ａ1、Ａ2およびＡ3の少なくとも１つは
【化５】
2019525006.tif 000077
からなる群から選択される部分であり、且つ、
Ａ1、Ａ2およびＡ3の少なくとも１つの相応のそれぞれのＢ1、Ｂ2およびＢ3は、相応のｘ、ｙおよびｚが１である場合、Ｏであり、
ａ、ｂおよびｃは独立して０、１、２または３であり、
ｓ、ｘ、ｙおよびｚは独立して０または１であり、
ｎは独立して１、２または３であり、
ｏ＋ｐ＋ｑ＋ｔ＝５〜３００である］、
および
（ｉｉｉ）  式（Ｉａ）の化合物とは異なる、１、２、３または３つより多くのさらなる化合物
を含み、前記組成物のｐＨ値が３以下である、前記組成物。
【請求項２】
Ｂ1、Ｂ2、Ｂ3、Ｄ1、Ｄ2およびＤ3がＯである、請求項１に記載の酸性水性組成物。
【請求項３】
Ａ1、Ａ2およびＡ3の少なくとも１つが
【化６】
2019525006.tif 000078
である、請求項１または２に記載の酸性水性組成物。
【請求項４】
Ａ1、Ａ2およびＡ3が、
水素、メチル、エチル、直鎖のＣ3〜Ｃ16−アルキルおよび分枝鎖のＣ3〜Ｃ16−アルキル、
【化７】
2019525006.tif 000079
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化８】
2019525006.tif 000080
からなる群から選択される部分を独立して示す、請求項１から３までのいずれか１項に記載の酸性水性組成物。
【請求項５】
Ａ1、Ａ2およびＡ3が、
水素、メチル、エチル、直鎖のＣ3〜Ｃ14−アルキルおよび分枝鎖のＣ3〜Ｃ14−アルキル、
【化９】
2019525006.tif 000081
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化１０】
2019525006.tif 000082
からなる群から選択される部分を独立して示す、請求項１から４までのいずれか１項に記載の酸性水性組成物。
【請求項６】
環構造を含有するＡ1、Ａ2およびＡ3部分が非置換であり、好ましくはＡ1、Ａ2およびＡ3部分が非置換である、請求項１から５までのいずれか１項に記載の酸性水性組成物。
【請求項７】
ｏ＋ｐ＋ｑ＋ｔ＝６〜１００であり、好ましくはｏ＋ｐ＋ｑ＋ｔ＝７〜５０であり、より好ましくはｏ＋ｐ＋ｑ＋ｔ＝８〜３０である、請求項１から６までのいずれか１項に記載の酸性水性組成物。
【請求項８】
式（Ｉａ）および式（Ｉｂ）の１つまたは１つより多くの化合物の総量の質量平均分子量（Ｍｗ）は、３００ｇ／ｍｏｌ〜１００００ｇ／ｍｏｌの範囲、好ましくは４００ｇ／ｍｏｌ〜８０００ｇ／ｍｏｌの範囲、好ましくは５００ｇ／ｍｏｌ〜４０００ｇ／ｍｏｌの範囲である、請求項１から７までのいずれか１項に記載の酸性水性組成物。
【請求項９】
前記組成物が、以下：
【化１１−１】
2019525006.tif 000083
【化１１−２】
2019525006.tif 000084
からなる群から選択される１つ、１つより多くまたは全ての化合物を含む、請求項１から８までのいずれか１項に記載の酸性水性組成物。
【請求項１０】
Ａ1、Ａ2およびＡ3の少なくとも２つが、
【化１２】
2019525006.tif 000085
からなる群から選択される部分であり、好ましくはＡ1、Ａ2およびＡ3の少なくとも２つが
【化１３】
2019525006.tif 000086
である、請求項１から９までのいずれか１項に記載の酸性水性組成物。
【請求項１１】
電解銅めっきのための、請求項１から１０までのいずれか１項に記載の酸性水性組成物の使用。
【請求項１２】
請求項１から１０までのいずれか１項に記載の電解銅めっきのための酸性水性組成物中での、請求項１から１０までのいずれか１項に定義された式（Ｉａ）の化合物の使用。
【請求項１３】
電解銅めっき方法であって、
（ａ）  電解銅めっきのために適した基板を準備または製造する段階、
（ｂ）  段階（ａ）において得られる、または段階（ａ）の後であるが段階（ｂ）の前の追加的な段階において得られる基板を、請求項１から１０までのいずれか１項に記載の酸性水性組成物と接触させ、電流を印加して、前記基板上に銅を電解めっきする段階
を含む、前記方法。
【請求項１４】
以下：
【化１４−１】
2019525006.tif 000087
【化１４−２】
2019525006.tif 000088
からなる群から選択される、電解金属めっき浴のための酸性水性組成物のための化合物。
【発明の詳細な説明】
【技術分野】
【０００１】
本発明は、電解銅めっき（銅の電解堆積）のための酸性水性組成物（めっき浴）であって
（ｉ）  銅イオン
（ｉｉ）  式（Ｉａ）の１つまたは１つより多くの化合物
【化１】
2019525006.tif 000003
（ｉｉｉ）  １、２、３または３つより多くの、式（Ｉａ）の化合物とは異なるさらなる化合物
を含み、以下に示される定義を有する前記組成物、電解銅めっきのための本発明による酸性水性組成物の使用、電解金属めっきのための酸性水性組成物中での式（Ｉａ）の化合物の使用、本発明による酸性水性組成物を使用した電解銅めっき方法、および電解金属めっきのための酸性水性組成物のための式（Ｉａ）から誘導される特定の化合物に関する。
【０００２】
本発明による酸性水性組成物は、銅の電解堆積において、特にブラインドマイクロビア（ＢＭＶ）、スルービア、トレンチおよび同様の構造物を充填するために適している。従って、本発明の方法は、プリント回路板（ＰＣＢ）、集積回路（ＩＣ）基板、およびその種のものの製造において、並びに半導体およびガラス基板の金属被覆のために適している。
【背景技術】
【０００３】
電解銅めっき（銅の電解堆積）のための酸性水性組成物（酸性の水性めっき浴）は、微細構造、例えばトレンチ、スルーホール（ＴＨ）、ブラインドマイクロビア（ＢＭＶ）、およびピラーバンプが銅で充填されるかまたはビルドアップされなければならないプリント回路板（ＰＣＢ）およびＩＣ基板を製造するために使用される。かかる組成物の他の用途は、半導体基板内または半導体基板上の、埋め込み型構造、例えばシリコン貫通電極（ＴＳＶ）の充填およびデュアルダマシン（ＤＤ）めっき、または再配線層（ＲＤＬ）およびピラーバンプの形成である。要請がより多くなりつつあるさらに他の用途は、スルーガラスビア、つまりガラス基板内の孔および関連する埋め込み型構造を電気めっきによって銅（または銅合金）で充填することである。
【０００４】
プリント回路板の微細化の進行に伴い、設計および複雑性が増加し続けている。典型的には、スペースがかつてない程に減少しても、計算能力および／または機能性が高まることが目標である。それと共に、例えばプリント回路板の、またはプリント回路板、チップキャリアおよび半導体ウェハ上の導体構造の形状はますます複雑且つ込み入ったものになりつつある。例えば、銅の厚さの導体パスの幅に対する比、またはホールの深さのホール直径に対する比（アスペクト比）は、常に大きくなりつつあり、なぜならホール直径はますます小さく、且つ導体パスはますます狭くなりつつあるからである。
【０００５】
一般に、比較的高いアスペクト比（例えば６：１〜３：１）を示す構造は、高度な電解銅めっき方法を必要とすると認められ、なぜならそのような構造は可変の電気的堆積挙動を示すからである。特に、我々自身の実験において、従来技術において公知の方法を使用したプリント回路板上のトレンチおよびビア内での均一且つ信頼性のある導体構造の形成は、多くの場合、不十分であり、かつ非常に困難であることが多いことが示された。例えば、比較的高められたアスペクト比の構造（つまり、可変の電気的堆積挙動）ゆえに、銅が堆積される際に平坦でない表面を有する銅層が形成されることが多い。しかしながら、平坦でない表面は、銅堆積後の化学／機械研磨の間にさらなる難題をもたらすことが多い。典型的には、電解堆積工程の間に生成される銅表面が大幅に平滑であり、信頼性のある方式で金属が所望の深さまで除去され得ることが、それぞれの研磨段階についての前提条件である。さらには、平滑且つ平坦な表面は、高いレベルの再現性にも寄与する。
【０００６】
数々の異なる有機添加剤を電解銅めっきのための水性組成物に添加して、銅被覆の装飾特性および機能特性を制御することを可能にすることが周知である。典型的には、電解銅めっきのための酸性水性組成物中で２種類の添加剤が使用される。
【０００７】
第１のものは「抑制剤」（「キャリア」としても知られる）であり、それは「典型的にはポリマーの有機種、例えば高分子量のポリエチレンまたはポリプロピレングリコールであって、銅カソード表面上で強く吸着して膜を形成し、それが銅堆積のための過電圧を急峻に増加する。これは、制御されない銅めっきを防止する」（米国特許出願公開第２００５／０２４７５７７号明細書(US2005/0247577 A1)の段落番号０００７参照）。
【０００８】
第２のものは抑制防止剤（「ブライトナー」または「促進剤」としても知られる）であり、それは「抑制剤の抑制効果を打ち消し、レベリングのために必要とされる、基板の埋め込み部内での促進された堆積をもたらす」ためのものである（ここでもまた、米国特許出願公開第２００５／０２４７５７７号明細書の段落番号０００７参照）。
【０００９】
適切に銅を充填された構造を得るために、典型的には第３の有機添加である「レベラー」（「ブースター」としても知られる）が使用される。「レベラー」は「典型的には、銅のめっき速度を下げる傾向もある窒素または酸素を含有する有機化合物である」（米国特許出願公開第２００５／０２４７５７７号明細書の段落番号０００９参照）。
【００１０】
上述の添加剤は、めっき工程の間の均一な堆積および銅の金属被覆に良い影響を及ぼすことが多い。銅によって完全に充填されるべき非常に小さい構造において、そのような添加剤は通常、銅堆積物内での中空空間（ボイド）の形成を回避することを補助することが示されている。
【００１１】
残念ながら、いくつかの場合において、有機添加剤は金属イオン（例えば銅イオン）と一緒に堆積され、望ましくない作用、例えばエレクトロマイグレーションの増加をもたらすことが想定される。一般に、前記添加剤のめっき表面に対する付着性が非常に強い場合に、そのような添加剤が一緒に堆積されることが多くなることが想定される。従って、適切な付着特性を示す添加剤が必要とされている。
【００１２】
さらには、比較的高いアスペクト比（例えば６：１〜３：１）を示す構造の銅の充填品質は、電解銅めっきのためのそれぞれの酸性水性組成物中で生成される過電圧と相関するとみなされる（Ｊ．  Ｅｌｅｃｔｒｏｃｈｅｍ．  Ｓｏｃ．  ２００４，  １５１，  Ｃ７０２−Ｃ７１１）。
【００１３】
均質且つボイド不含であり、比較的少量の有機添加剤を含有する銅堆積物を得るために、電解銅めっき（およびそれぞれのめっき法）のための新規且つ改善された酸性水性組成物を提供する継続的な必要がある。さらには、それぞれの組成物は適切な安定性（貯蔵寿命）を示すべきである。
【００１４】
欧州特許出願公開第２７７８２６０号明細書(EP2778260 A2)は、スルーホールの充填方法を開示する。開示される方法は、基板、例えばプリント回路板内のフラッシュ銅層でスルーホールを電解銅めっきする間のディンプルおよびボイドを防止または低減する。欧州特許出願公開第２７７８２６０号明細書は、１つまたはそれより多くの無機酸、および１つまたはそれより多くの芳香族複素環式窒素化合物と１つまたはそれより多くのエポキシ含有化合物との１つまたはそれより多くの反応生成物から本質的になり、前記１つまたはそれより多くの反応生成物が１ｐｐｍ〜５０ｐｐｍの量である、酸性水溶液を開示する。
【００１５】
米国特許第４００９０８７号明細書(US4009087 A)は、水性酸性銅めっき浴からの銅を電気堆積するための方法および新規組成物に関する。前記浴は、（ｉ）１または２−Ｎ複素芳香環を含有するＮ−複素環式芳香族化合物と、スルホアルキルスルフィドおよびスルホアリールスルフィド化合物との２つの群の各々から独立して選択される少なくとも１つの構成要素を含有する。
【００１６】
特開２００４−１３７５３０号公報(JP2004-137530 A)は、電気／電子回路部品のコネクタとしての複合合金金属球に関する。前記金属球表面は、電気めっきされた銀・銅合金膜層を備える。前記特開２００４−１３７５３０号公報は、それぞれのめっき浴を開示する。
【００１７】
特開２０００−０２６９９４号公報(JP2000-026994 A)は、はんだとして鉛不含のスズ・銅合金めっき膜を含む電気電子回路部品に関する。前記特開２０００−０２６９９４号公報は、それぞれのめっき浴を開示する。
【先行技術文献】
【特許文献】
【００１８】
【特許文献１】米国特許出願公開第２００５／０２４７５７７号明細書
【特許文献２】欧州特許出願公開第２７７８２６０号明細書
【特許文献３】米国特許第４００９０８７号明細書
【特許文献４】特開２００４−１３７５３０号公報
【特許文献５】特開２０００−０２６９９４号公報
【非特許文献】
【００１９】
【非特許文献１】Ｊ．  Ｅｌｅｃｔｒｏｃｈｅｍ．  Ｓｏｃ．  ２００４，  １５１，  Ｃ７０２−Ｃ７１１
【発明の概要】
【発明が解決しようとする課題】
【００２０】
本発明の課題は、電解めっき法の間に良好なめっき品質（つまり基本的にボイド不含であり且つ銅の均質な堆積物が得られる）を示す電解銅めっき（銅の電解堆積）のための、特に低アスペクト比と高アスペクト比との両方を示す構造を有する基板のための酸性水性組成物（めっき浴）を提供することである。さらなる課題は、典型的にはポリエチレングリコール（ＰＥＧ）を抑制添加剤として含む組成物に比して増加された過電圧を示す酸性水性組成物を提供することであった。さらには、そのような組成物が適切な安定性（貯蔵寿命）を示し、比較的少量の有機添加剤を含有する銅堆積物もたらし、つまり、銅表面上での適切な付着性を示すことが望ましい。
【００２１】
さらには、本発明の課題は、電解銅めっき（銅の電解堆積）のためのそれぞれの方法であって、一方では低いアスペクト比と高いアスペクト比とを示す構造に比較的速く銅を充填することを可能にし、他方では適切なめっき品質を可能にする、前記方法を提供することである。
【課題を解決するための手段】
【００２２】
発明の概要
上述の課題は、電解銅めっきのための酸性水性組成物であって、
（ｉ）  銅（ＩＩ）イオン、
（ｉｉ）  式（Ｉａ）の１つまたは１つより多くの化合物
【化２】
2019525006.tif 000004
［式中、
Ｒ4およびＲ5は、水素、メチル、エチル、直鎖のＣ3〜Ｃ16−アルキル、分枝鎖のＣ3〜Ｃ16−アルキルおよび式（ＩＩａ）の部分
【化３】
2019525006.tif 000005
からなる群から独立して選択され、
Ｒ1、Ｒ2、Ｒ3およびＲ6は、水素、メチルおよびエチルからなる群から独立して選択され、
Ｂ1、Ｂ2、Ｂ3、Ｄ1、Ｄ2およびＤ3は、ＯおよびＮＨからなる群から独立して選択され、
Ａ1、Ａ2およびＡ3は、
水素、メチル、エチル、直鎖のＣ3〜Ｃ16−アルキル、分枝鎖のＣ3〜Ｃ16−アルキル、
【化４】
2019525006.tif 000006
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化５】
2019525006.tif 000007
からなる群から選択される部分を独立して示すが、ただし、
Ａ1、Ａ2およびＡ3の少なくとも１つは
【化６】
2019525006.tif 000008
からなる群から選択される部分であり、
Ａ1、Ａ2およびＡ3の少なくとも１つの相応のそれぞれのＢ1、Ｂ2およびＢ3は、相応のｘ、ｙおよびｚが１である場合、Ｏ（酸素）であり、
ａ、ｂおよびｃは独立して０、１、２または３であり、
ｓ、ｘ、ｙおよびｚは独立して０または１であり、
ｎは独立して１、２または３であり、
ｏ＋ｐ＋ｑ＋ｔ＝５〜３００である］、
および
（ｉｉｉ）  式（Ｉａ）の化合物とは異なる、１、２、３または３つより多くのさらなる化合物
を含む前記組成物によって解決される。
【００２３】
さらに、前記課題は、電解銅めっき方法であって、
（ａ）  電解銅めっきのために適した基板を準備または製造する段階、
（ｂ）  段階（ａ）の後に得られる、または段階（ａ）の後であるが段階（ｂ）の前の追加的な段階の後に得られる基板を、本発明による（上記で定義された、好ましくは、以下で好ましいとして定義される）酸性水性組成物と接触させ、電流を印加して、前記基板上に銅を電解めっきする段階
を含む、前記方法によって解決される。
【図面の簡単な説明】
【００２４】
【図１】図１は、銅（Ｂ）で充填された基板（Ａ）内のトレンチ（アスペクト比約４：１）を示す（式（ａ）の化合物を含む本発明による酸性水性組成物が使用された）。
【図２】図２は、銅（Ｂ）で充填された基板（Ａ）内のトレンチ（アスペクト比約４：１）を示す（式（ｂ）の化合物を含む本発明による酸性水性組成物が使用された）。
【図３】図３は、銅（Ｂ）で充填された基板（Ａ）内のトレンチ（アスペクト比約４：１）を示す（式（ｃ）の化合物を含む本発明による酸性水性組成物が使用された）。
【図４】図４は、銅（Ｂ）で充填された基板（Ａ）内のトレンチ（アスペクト比約４：１）を示す（式（ｄ）の化合物を含む本発明による酸性水性組成物が使用された）。
【図５】図５は、銅（Ｂ）で充填された基板（Ａ）内のトレンチ（アスペクト比約１０：１、直径約５μｍ）を示す（式（ｅ）の化合物を含む本発明による酸性水性組成物が使用された）。
【図６】図６は、銅（Ｂ）で充填された基板（Ａ）内のビア（アスペクト比約１：１）を示す（式（ｆ）の化合物を含む本発明による酸性水性組成物が使用された）。
【図７】図７は、銅（Ｂ）で充填された基板（Ａ）内のトレンチ（４８ｎｍ、アスペクト比約４：１）を示す（式（ｇ）の化合物を含む本発明による酸性水性組成物が使用された）。
【図８】図８は、銅（Ｂ）で充填された基板（Ａ）内のトレンチ（２８ｎｍ、アスペクト比約４：１）を示す（式（ｈ）の化合物を含む本発明による酸性水性組成物が使用された）。
【図９】図９は、銅（明るいライン）で充填された基板（暗いライン）内の傾斜カットトレンチ（幅２８ｎｍ、傾斜５〜１５度、アスペクト比約４：１）を示す（式（ｉ）の化合物を含む本発明による酸性水性組成物が使用された）。
【図１０】図１０は、銅（Ｂ）で充填された基板（Ａ）内のトレンチ（アスペクト比約１０：１、直径約１０μｍ）を示し（ＰＥＧ３０００を含む本発明によらない酸性水性組成物が使用された）、該トレンチは明らかに大きなボイド（Ｃ）を含む。
【発明を実施するための形態】
【００２５】
我々自身の実験（本文内の下記の「実施例」の節を参照）によれば、本発明による酸性水性組成物は、低いアスペクト比および高いアスペクト比を示す構造について、典型的には非常に良好な（ボイド不含の）銅の充填をもたらした（「実施例」参照）。さらには、多くの場合において、銅堆積物中の有機添加剤の量は、当該技術分野から公知の酸性水性組成物に比して著しく低かった。
【００２６】
我々自身の実験は、本発明による（上記で定義された）酸性水性組成物が、成分（ｉｉ）の化合物の代わりにポリエチレングリコールを含む（本発明によらない）酸性水性組成物に比して著しく増加された過電圧を示すことも示している（下記の「実施例」参照）。
【００２７】
本発明による（上記で定義された）酸性水性組成物は水溶液である。「水溶液」との用語は、前記組成物中の溶媒である支配的な液体媒体が水であることを意味する。いくつかの場合において、前記組成物が水と混和性のある液体を含むことが好ましい。好ましい液体は、水と混和性のあるアルコールである。環境的な理由で、唯一の溶剤としての水が好ましい。
【００２８】
本発明による（上記で定義された、好ましくは、好ましいとして定義された）酸性水性組成物は、典型的には全ての成分および化合物をそれぞれ水性液体媒体中、好ましくは水中で溶解すること（および引き続き撹拌すること）によって製造される。
【００２９】
本発明による（上記で定義された、好ましくは、好ましいとして定義された）組成物は、好ましくは硫酸、フルオロホウ酸、リン酸およびメタンスルホン酸からなる群から選択される、１つまたはそれより多くの酸を含有する。本発明による組成物中の１つまたはそれより多くの酸の総量は、組成物の総体積に対して、好ましくは５ｇ／Ｌ〜４００ｇ／Ｌの範囲、より好ましくは１０ｇ／Ｌ〜３００ｇ／Ｌの範囲である。前記の総量が４００ｇ／Ｌより遙かに多いと、その影響は、トレンチ内のボトムアップ充填が不十分であることである。それらの酸は好ましくは、前記１、２、３または３つより多くのさらなる化合物に算入される。
【００３０】
本発明による（上記で定義された、好ましくは、好ましいとして定義された）組成物のｐＨ値は、温度２０℃で測定して３以下、好ましくは２以下である。これは、本発明の組成物のｐＨ値が３以下、好ましくは２以下であることを意味する。本発明に関し、ｐＨ値は温度２０℃で測定されたものであり、つまり定義されたｐＨ値は２０℃を基準とする。従って、ｐＨ測定のためについてのみ、組成物は温度２０℃を有する。これは本発明の組成物がそれ自体、２０℃という特定の温度に限定されることを意味しない。組成物の好ましい温度については以下を参照のこと。
【００３１】
ｐＨが３を遙かに上回ると、その影響は、組成物中での伝導率が大々的に不十分であり、めっきの間の組成物中での不均衡な電流密度をもたらすことである。さらには、３以下のｐＨは、不溶性の銅酸化物の形成を防止する。その結果、本発明の組成物中で錯化剤は必要とされない。従って、本発明による電解銅めっきのための酸性水性組成物が錯化剤を本質的に不含である（好ましくは含有しない）ことが好ましい。錯化剤が不在であると、銅堆積物中に有機添加剤を含むリスクがさらに最小化されるので好ましい。本発明の組成物中に錯化剤が含まれない場合、典型的には銅堆積物中での著しい炭素含有率は観察されない。好ましくは、本発明の方法において得られた電解めっきされた銅は、電解めっきされた銅の総質量に対して少なくとも９９質量％の銅、より好ましくは９９．９質量％の銅を含む。
【００３２】
本発明による電解銅めっきのための酸性水性組成物は銅（ＩＩ）イオンを含む。好ましくは、銅イオン源は、硫酸銅、塩化銅、硝酸銅、ホウフッ化銅、酢酸銅、クエン酸銅、フェニルスルホン酸銅、パラトルエンスルホン酸銅、およびアルキルスルホン酸銅からなる群から選択される。好ましいアルキルスルホン酸銅はメタンスルホン酸銅である。最も好ましい銅源は硫酸銅であり、最も好ましくはＣｕＳＯ4・５Ｈ2Ｏである。
【００３３】
好ましくは、本発明による電解銅めっきのための酸性水性組成物中の硫酸銅（ＣｕＳＯ4・５Ｈ2Ｏ）の総量は、酸性水性組成物の総体積に対して２０ｇ／Ｌ〜２５０ｇ／Ｌ、好ましくは３０ｇ／Ｌ〜２２０ｇ／Ｌである。いくつかの特定の場合において、３０ｇ／Ｌ〜８０ｇ／Ｌの総量が好ましく、他の特定の場合においては１８０ｇ／Ｌ〜２２０ｇ／Ｌの総量が好ましい。ＣｕＳＯ4・５Ｈ2Ｏ以外の源が使用される場合、当業者は銅（ＩＩ）イオンの総量について１リットルあたりのそれぞれのモル量を計算できる。いくつかの場合において、銅（ＩＩ）イオンの総量は（銅源とは無関係に）、好ましくは硫酸銅（ＣｕＳＯ4・５Ｈ2Ｏ）についての上述の濃度［ｇ／Ｌ］に相応する。
【００３４】
一般に本発明による（上記で定義された、好ましくは、好ましいとして定義された）組成物中で、銅（ＩＩ）イオンの総量は、組成物の総体積に対して３〜７０ｇ／Ｌの範囲、好ましくは５〜７０ｇ／Ｌの範囲である。
【００３５】
組成物中の前記銅（ＩＩ）イオンが、該組成物中の全ての堆積可能な金属カチオンの少なくとも９５ｍｏｌ％、より好ましくは少なくとも９８ｍｏｌ％、さらにより好ましくは少なくとも９９ｍｏｌ％、最も好ましくは９９．９ｍｏｌ％である、本発明の組成物が好ましい。「堆積可能な金属カチオン」は、電流が印加されると銅と一緒に金属形態で堆積されるカチオンである。そのような「堆積可能な金属カチオン」は例えばスズ、ニッケルおよび銀である。
【００３６】
組成物中の前記銅（ＩＩ）イオンが、該組成物中の全ての遷移金属カチオンの少なくとも９５ｍｏｌ％、より好ましくは少なくとも９８ｍｏｌ％、さらにより好ましくは少なくとも９９ｍｏｌ％、最も好ましくは少なくとも９９．９ｍｏｌ％である、本発明の組成物が好ましい。組成物中の前記銅（ＩＩ）イオンが、周期律表の主族ＩＩＩ、ＩＶおよびＶ族の金属イオンと一緒に、全ての遷移金属カチオンの少なくとも９５ｍｏｌ％、より好ましくは少なくとも９８ｍｏｌ％、さらにより好ましくは少なくとも９９ｍｏｌ％、最も好ましくは少なくとも９９．９ｍｏｌ％である、本発明の組成物がより好ましい。
【００３７】
好ましくは、本発明の酸性水性組成物は銅合金用ではない。
【００３８】
前記銅（ＩＩ）イオンが唯一の堆積可能な金属カチオンである本発明の組成物が最も好ましい。従って、本発明の方法において電解めっきされた銅は最も好ましくは純粋な銅である。本発明に関して、「純粋な銅」は、電解めっきされた銅が、電解めっきされた銅の総質量に対して少なくとも９９．５質量％の銅を含むことを意味する。
【００３９】
前記組成物が、銅以外の遷移金属を本質的に不含である（好ましくは含有しない）、本発明の組成物が好ましい。前記組成物が（好ましくは上述のものの他に）、アルミニウム、ガリウム、インジウム、スズおよび鉛を本質的に不含である（好ましくは含有しない）組成物も好ましい。
【００４０】
本発明に関して、対象物（例えば化合物、金属イオン等）の「本質的に不含」との用語は、前記対象物が全く存在しないか、または非常にわずかであり且つ本発明が意図する目的に影響することのない不干渉の量（程度）で（まで）しか存在しないことを意味する。例えば、そのような対象物が、例えば不可避の不純物として意図せず添加されるかまたは使用されることはある。「本質的に不含」とは、前記組成物に対して定義するならば、本発明の組成物の総質量に対して好ましくは０（ゼロ）ｐｐｍ〜５０ｐｐｍ、または前記めっきされた銅について定義するならば、本発明の方法において得られた電解めっきされた総質量に対して好ましくは０ｐｐｍ〜２５ｐｐｍ、より好ましくは０ｐｐｍ〜１０ｐｐｍ、さらにより好ましくは０ｐｐｍ〜５ｐｐｍ、最も好ましくは０ｐｐｍ〜１ｐｐｍを意味する。
【００４１】
本発明による（上記で定義された、好ましくは、好ましいとして定義された）電解銅めっきのための酸性水性組成物は、式（Ｉａ）の１つまたは１つより多くの化合物（上記および以下で定義される、好ましくは、好ましいとして定義される少なくとも１つまたは１つより多くの化合物）を含む。いくつかの場合において、本発明による（上述の、好ましくは、好ましいとして定義された）電解銅めっきのための酸性水性組成物が、式（Ｉａ）の１つだけの化合物（上記および以下で定義される、好ましくは、好ましいとして定義される１つの化合物）を含むことが好ましい。
【００４２】
本文を通じて、「独立して」との文言（例えば「独立して選択される」または「独立して意味する」などの用語）は、部分および群について使用される。この文言の意味は、以下の例によって説明される：  例示的な基Ｅ、ＦおよびＧを有する例示的な化合物Ｘについて、「Ｅ、ＦおよびＧは、・・・からなる群から独立して選択される」。これは、（ｉ）例示的な化合物Ｘ中の例の基Ｆは、例示的な化合物Ｘ中の例の基ＥおよびＧから独立して選択され、且つ（ｉｉ）例示的な化合物Ｘ中の例示的な基Ｆは、他の例示的な化合物における、例えば例示的な化合物Ｙにおける他の例示的な基Ｆから独立して選択されることを意味する。
【００４３】
本文を通じて、式（Ｉａ）および式（Ｉｂ）において、ｐ部分中の［−ＣＨ2−］n−基とｓ部分中の酸素原子との間に曲線が描かれている。その曲線はｐ部分中のｎ番目の−ＣＨ2−基の炭素原子とｓ部分中の酸素原子とを結合する共有結合を示す。ｐおよび／またはｓがゼロである場合、その曲線は、前記式によるそれぞれの前および／または次の原子の共有結合の相応の結合を示す。
【００４４】
さらには、ｓがゼロである場合、式（Ｉａ）の化合物はＲ4およびＲ5部分を含まない。これは、式（Ｉａ）の化合物が式（ＩＩａ）の部分を含まないことも意味する。その結果、式（ＩＩａ）の化合物中の可変部ｔ、ｚおよびｃは、そのような場合、ゼロと数えられる。
【００４５】
本文を通じて、「アルキル」との用語が使用され、且つ任意の炭素原子から水素原子を除去することによってアルカンから誘導される一価の基に関する（ＣnＨ2n+1）。例えば「Ｃ3〜Ｃ16−アルキル」との用語は、３〜１６個の炭素原子（ｎ＝３〜１６）を有するアルキル基に関する。本文を通じて、Ｃ3−アルキルは明示的に、ｎ−プロピルおよびイソプロピルを含み、Ｃ4−アルキルは明示的にｎ−ブチル、イソブチル、ｓｅｃ−ブチル、ｔｅｒｔ−ブチルを含み、且つＣ5−アルキルは明示的に
【化７】
2019525006.tif 000009
［式中、破線はアルキル基のそれぞれの炭素原子と分子のそれぞれの原子とを結合するための共有結合（結合手）を示す］を含む。
【００４６】
本文全体のいくつかの式において、他の破線が描かれる。しかしながら、そのような破線はいずれの端部でも特定の炭素原子に結合していない。むしろ、その破線は共有結合と交差する。例えば、Ａ1部分、Ａ2部分およびＡ3部分の中のいくつかの環構造が共有結合と交差する破線を用いて描かれる。そのような破線は、それぞれのＡ1部分、Ａ2部分、およびＡ3部分中の（適した）炭素原子と、式（Ｉａ）および式（Ｉｂ）の化合物の残りとをそれぞれ結合する単独の共有結合を示す。
【００４７】
例えば、Ａ1、Ａ2、およびＡ3は、
【化８】
2019525006.tif 000010
部分を含み、それはキノリン部分である。キノリン中の典型的な環の番号付けは以下のとおりである：
【化９】
2019525006.tif 000011
【００４８】
例えば、いくつかの場合において、この部分は式（Ｉａ）および（Ｉｂ）の化合物の残りに、それぞれ以下
【化１０】
2019525006.tif 000012
のように結合し（８番目の炭素を介した結合）、他の場合においては以下
【化１１】
2019525006.tif 000013
のように結合する（６番目の炭素を介した結合）。本発明の組成物においてはそのような結合が特に好ましい。しかしながら、いくつかの場合においては、２、３、４、５および７番目の炭素を介した結合が好ましい。いくつかの場合において、式（Ｉａ）の化合物中の１つまたは１つ多くのキノリン部分が、６番目の炭素または８番目の炭素を介して独立して結合され、その際、同じ化合物中の１つまたは１つより多くの他のキノリン部分が、そのキノリン部分内の他の炭素原子の１つを介して独立して結合されることが好ましい。
【００４９】
さらには（および好ましくは上述のキノリン部分に関して）、Ａ1部分、Ａ2部分およびＡ3部分の中のそれぞれの環構造は、それらの窒素原子によって（使用可能である場合）、式（Ｉａ）および式（Ｉｂ）の化合物の残りとそれぞれ結合されない。
【００５０】
本発明による（上記で定義された、好ましくは、好ましいとして定義された）電解銅めっきのための酸性水性組成物において、Ａ1部分、Ａ2部分およびＡ3部分は非置換である（置換されていないとも称する）。これは特に、環構造内の水素原子が共有結合的に置換されていないことを意味する。このことは好ましくはキノリン部分に適用される。
【００５１】
本発明による（上記で定義された、好ましくは、好ましいとして定義された）電解銅めっきのための酸性水性組成物において、Ｂ1、Ｂ2、Ｂ3、Ｄ1、Ｄ2およびＤ3はＯおよびＮＨからなる群（ｐＨに依存するプロトン化状態を含む）から独立して選択され、
好ましくはＢ1、Ｂ2、Ｂ3、Ｄ1、Ｄ2およびＤ3はＯおよびＮＨからなる群から独立して選択されるが、ただし、
ｘが１であり且つＡ1が
【化１２】
2019525006.tif 000014
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｂ1はＮＨのみであり、（そうでなければＢ1はＯであり）、
ｙが１であり且つＡ2が
【化１３】
2019525006.tif 000015
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｂ2はＮＨのみであり、（そうでなければＢ2はＯであり）、
ｚが１であり且つＡ3が
【化１４】
2019525006.tif 000016
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｂ3はＮＨのみであり、（そうでなければＢ3はＯであり）、
より好ましくはＢ1、Ｂ2、Ｂ3、Ｄ1、Ｄ2およびＤ3はＯおよびＮＨからなる群から独立して選択されるが、ただし、
ｘが１であり且つＡ1が
【化１５】
2019525006.tif 000017
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｂ1はＮＨのみであり、（そうでなければＢ1はＯであり）、
ｙが１であり且つＡ2が
【化１６】
2019525006.tif 000018
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｂ2はＮＨのみであり、（そうでなければＢ2はＯであり）、
ｚが１であり且つＡ3が
【化１７】
2019525006.tif 000019
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｂ3はＮＨのみであり、（そうでなければＢ3はＯであり）、
ｘがゼロであり且つｏが１である場合、好ましくはｘがゼロであり、ｏが１であり且つＡ1が
【化１８】
2019525006.tif 000020
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｄ1はＮＨのみであり、（そうでなければＤ1はＯであり）、
ｙがゼロである場合、好ましくはｙがゼロであり且つＡ2が
【化１９】
2019525006.tif 000021
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｄ2はＮＨのみであり、（そうでなければＤ2はＯであり）、且つ
ｚがゼロである場合、好ましくはｚがゼロであり且つＡ3が
【化２０】
2019525006.tif 000022
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
を意味する場合、Ｄ3はＮＨのみである（そうでなければＤ3はＯである）。
【００５２】
好ましくは、Ｄ1、Ｄ2およびＤ3についての上述の条件に加えてａ、ｂおよびｃがゼロである場合、Ｄ1、Ｄ2およびＤ3はそれぞれＮＨである。
【００５３】
好ましくは、Ｂ1およびＤ1がＯである場合、（上記で定義された、好ましくは、好ましいとして定義された）Ａ1は、
【化２１】
2019525006.tif 000023
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］
の部分を含有しない（Ａ2とＤ2およびＢ2との組み合わせ、並びにＡ3とＤ3およびＢ3との組み合わせに相応して適用される）。
【００５４】
本発明による（上記で定義された、好ましくは、好ましいとして定義された）酸性水性組成物において、Ｒ4およびＲ5は、水素、メチル、エチル、直鎖のＣ3〜Ｃ16−アルキル、分枝鎖のＣ3〜Ｃ16−アルキル、および（上記で定義された）式（ＩＩａ）の部分からなる群から独立して選択される。好ましくは、Ｒ4およびＲ5は、水素、メチル、エチル、直鎖のＣ3〜Ｃ10−アルキル、分枝鎖のＣ3〜Ｃ10−アルキル、および（上記で定義された）式（ＩＩａ）の部分からなる群から独立して選択される。より好ましくは、Ｒ4およびＲ5は、水素、メチル、エチル、直鎖のＣ3〜Ｃ5−アルキル、分枝鎖のＣ3〜Ｃ5−アルキル、および（上記で定義された）式（ＩＩａ）の部分からなる群から独立して選択される。いくつかの場合において、Ｒ4およびＲ5が、水素、メチル、エチル、直鎖のＣ3〜Ｃ5−アルキルおよび分枝鎖のＣ3〜Ｃ5−アルキルからなる群から独立して選択されることが好ましい。直鎖のＣ3〜Ｃ5−アルキルおよび分枝鎖のＣ3〜Ｃ5−アルキルの具体的な部分については上記本文を参照のこと。いくつかの場合において、Ｒ5が（上記で定義された）式（ＩＩａ）の部分である場合、Ｒ4が水素であることが好ましい。
【００５５】
本発明による（上記で定義された、好ましくは、好ましいとして定義された）電解銅めっきのための酸性水性組成物において、Ａ1、Ａ2およびＡ3は（本文を通じて定義されたＡ1、Ａ2およびＡ3についての他の部分の他に）直鎖のＣ3〜Ｃ16−アルキルおよび分枝鎖のＣ3〜Ｃ16−アルキルを独立して含む。好ましくは、それらのアルキル部分は直鎖のＣ3〜Ｃ12−アルキルおよび分枝鎖のＣ3〜Ｃ12−アルキルである。具体的な直鎖のＣ3〜Ｃ5−アルキルおよび分枝鎖のＣ3〜Ｃ5−アルキルについては上記本文を参照のこと。
【００５６】
Ａ1が水素、メチル、エチル、直鎖のＣ3〜Ｃ16−アルキルまたは分枝鎖のＣ3〜Ｃ16−アルキルの１つである場合、その条件は好ましくは追加的にａがゼロであることを含む（Ａ2とｂとの組み合わせ並びにＡ3とｃとの組み合わせに相応して適用される）。
【００５７】
いくつかの場合において、Ａ1、Ａ2およびＡ3が水素ではないことが好ましい。これは、好ましくはＡ1、Ａ2およびＡ3について定義される基は水素を含まないことを意味する。
【００５８】
好ましくは、本発明による（上記で定義された、好ましくは、好ましいとして定義された）電解銅めっきのための酸性水性組成物において、組成物（ｉｉ）の総量は、酸性水性組成物の総体積に対して少なくとも０．００５ｇ／Ｌ、好ましくは少なくとも０．０１ｇ／Ｌ、より好ましくは少なくとも０．１ｇ／Ｌ、およびさらにより好ましくは少なくとも０．２ｇ／Ｌである。好ましくは前記総量は、酸性水性組成物の総体積に対して１ｇ／Ｌを上回らず、好ましくは１００ｍｇ／Ｌを上回らず、より好ましくは１０ｍｇ／Ｌを上回らない。
【００５９】
本発明による（上記で定義された、好ましくは、好ましいとして定義された）電解銅めっきのための酸性水性組成物において、ｏ、ｐ、ｑおよびｔの合計（ｏ＋ｐ＋ｑ＋ｔ）は、５〜３００の範囲である（ｏ＋ｐ＋ｑ＋ｔ＝５〜３００）。ｏ、ｐ、ｑおよびｔは各々個々に０〜３００の範囲、好ましくは０〜１００の範囲、より好ましくは０〜５０の範囲である（上述の合計について定義された条件で）。これは、ｏ、ｐ、ｑおよびｔがゼロの値を含む正の整数であることを意味する。それらは、それぞれの部分が式（Ｉａ）および（Ｉｂ）の化合物中に存在する場合、前記の合計にそれぞれ寄与し、そうでなければそれらはゼロで寄与する。
【００６０】
いくつかの場合において、ｏ＋ｐ＋ｑ＋ｔ＝６〜１００、好ましくはｏ＋ｐ＋ｑ＋ｔ＝７〜５０、より好ましくはｏ＋ｐ＋ｑ＋ｔ＝８〜３０である、本発明による（上記で定義された、好ましくは、好ましいとして定義された）電解銅めっきのための酸性水性組成物が好ましい。いくつかの場合において、Ｄ1がＮＨである場合、ｏが１であることが好ましい。
【００６１】
いくつかの場合において、ａ、ｂおよびｃの少なくとも１つ（好ましくはａ）がゼロであり、より好ましくはａ、ｂ、およびｃの少なくとも２つ（好ましくはａおよびｂ）がゼロであり、さらにより好ましくはａ、ｂおよびｃがゼロである、本発明による（上記で定義された、好ましくは、好ましいとして定義された）電解銅めっきのための酸性水性組成物が好ましい。
【００６２】
好ましくは、Ａ1が
【化２２】
2019525006.tif 000024
からなる群から選択される部分である場合、ａはゼロである（好ましくは、Ａ1が本文中で好ましいとして定義されるとおりである場合、ａはゼロである）。これは、ｂおよびＡ2、並びにｃおよびＡ3に相応して適用される。
【００６３】
いくつかの場合において、ａ、ｂおよびｃが独立して０（ゼロ）または１である本発明の酸性水性組成物が好ましい。
【００６４】
いくつかの場合において、本発明による酸性水性組成物において以下の成分（ｉｉ）が好ましい：
（ｉｉ）  式（Ｉａ）の１つまたは１つより多くの化合物
【化２３】
2019525006.tif 000025
［式中、
Ｒ4およびＲ5は、水素、メチル、エチル、直鎖のＣ3〜Ｃ16−アルキル、分枝鎖のＣ3〜Ｃ16−アルキルおよび式（ＩＩａ）の部分
【化２４】
2019525006.tif 000026
からなる群から独立して選択され、
Ｒ1、Ｒ2、Ｒ3およびＲ6は、水素、メチルおよびエチルからなる群から独立して選択され、
Ｂ1およびＤ1はＯ（酸素）であり、
Ｂ2、Ｂ3、Ｄ2およびＤ3は、ＯおよびＮＨからなる群から独立して選択され、
Ａ1、Ａ2およびＡ3は、
水素、メチル、エチル、直鎖のＣ3〜Ｃ16−アルキル、分枝鎖のＣ3〜Ｃ16−アルキル、
【化２５】
2019525006.tif 000027
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化２６】
2019525006.tif 000028
からなる群から選択される部分を独立して示すが、ただし、
（Ａ1、Ａ2およびＡ3からの）少なくともＡ1は、
【化２７】
2019525006.tif 000029
からなる群から選択される部分であり（好ましくは、Ａ1は、本文中で好ましいとして定義された部分であり）、
ａ、ｂおよびｃは独立して０、１、２または３であり（好ましくは、ａはゼロであり且つｂおよびｃは独立して０、１、２または３であり）、
ｓ、ｘ、ｙおよびｚは独立して０または１であり、
ｎは独立して１、２または３であり、
ｏ＋ｐ＋ｑ＋ｔ＝５〜３００である］。
【００６５】
本発明による（式（Ｉａ）の化合物を含む）電解銅めっきのための酸性水性組成物の上述の好ましい特徴は、（技術的および／または科学的に適用可能であれば）、式（Ｉｂ）の化合物を含む電解銅めっきのための酸性水性組成物に（さらなる詳細は以下の本文を参照）、および以下の本文に記載される他の好ましい特徴にも適用される。
【００６６】
いくつかの場合において、Ｂ1、Ｂ2、Ｂ3、Ｄ1、Ｄ2およびＤ3がＯ（酸素原子）を示す、本発明による（上記で定義された、好ましくは、好ましいとして定義された）電解銅めっきのための酸性水性組成物が好ましい。従って、（好ましくは）本発明による（上記で定義された、好ましくは、好ましいとして定義された）電解銅めっきのための酸性水性組成物であって、
（ｉ）  銅（ＩＩ）イオン、
（ｉｉ）  式（Ｉａ）の１つまたは１つより多くの化合物
【化２８】
2019525006.tif 000030
［式中、
Ｒ4およびＲ5は、水素、メチル、エチル、直鎖のＣ3〜Ｃ16−アルキル、分枝鎖のＣ3〜Ｃ16−アルキルおよび式（ＩＩｂ）の部分
【化２９】
2019525006.tif 000031
からなる群から独立して選択され、
Ｒ1、Ｒ2、Ｒ3およびＲ6は、水素、メチルおよびエチルからなる群から独立して選択され、
Ａ1、Ａ2およびＡ3は、
水素、メチル、エチル、直鎖のＣ3〜Ｃ16−アルキルおよび分枝鎖のＣ3〜Ｃ16−アルキル、
【化３０】
2019525006.tif 000032
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、
および
【化３１】
2019525006.tif 000033
からなる群から選択される部分を独立して示すが、ただし、
Ａ1、Ａ2およびＡ3の少なくとも１つは
【化３２】
2019525006.tif 000034
からなる群から選択される部分であり、
ａ、ｂおよびｃは独立して０、１、２または３であり、
ｓ、ｘ、ｙおよびｚは独立して０または１であり、
ｎは独立して１、２または３であり、
ｏ＋ｐ＋ｑ＋ｔ＝５〜３００である］、
および
（ｉｉｉ）  式（Ｉｂ）の化合物とは異なる、１、２、３または３つより多くのさらなる化合物
を含む前記組成物が好ましい。
【００６７】
前記組成物のｐＨに関して述べられた上記のことが同様に適用される。
【００６８】
我々自身の実験は、それぞれの組成物（Ｂ1、Ｂ2、Ｂ3、Ｄ1、Ｄ2およびＤ3がＯ（酸素原子）を意味する）が、多くの場合、非常に良好な安定性（貯蔵寿命）を示すことを示している。
【００６９】
いくつかの場合、Ｂ1、Ｂ2、Ｂ3、Ｄ1、Ｄ2およびＤ3がＯ（酸素）であれば、（上記で定義された）Ａ1、Ａ2およびＡ3部分は
【化３３】
2019525006.tif 000035
［式中、Ｒ7およびＲ8は上記で定義された通りである］
を含有しない。
【００７０】
Ａ1、Ａ2およびＡ3が、
水素、メチル、エチル、直鎖のＣ3〜Ｃ16−アルキルおよび分枝鎖のＣ3〜Ｃ16−アルキル、
【化３４】
2019525006.tif 000036
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、
【化３５】
2019525006.tif 000037
からなる群から選択される部分を独立して示し、ただし、
Ａ1、Ａ2およびＡ3の少なくとも１つが
【化３６】
2019525006.tif 000038
である、本発明による（上記で定義された、好ましくは、好ましいとして定義された）電解銅めっきのための酸性水性組成物が好ましい。
【００７１】
従って、Ａ1、Ａ2およびＡ3の少なくとも１つは（非置換の）キノリンであることが最も好ましい。これは、Ａ1、Ａ2およびＡ3の少なくとも１つが
【化３７】
2019525006.tif 000039
である、本発明の組成物が好ましいことを意味する。
【００７２】
上述の（好ましい実施態様を含む）但し書きは、式（Ｉａ）および（Ｉｂ）の化合物にそれぞれ適用される。式（Ｉａ）の場合、相応のｘ、ｙおよびｚが１であれば、Ａ1、Ａ2およびＡ3の少なくとも１つの相応のＢ1、Ｂ2およびＢ3がＯであるという追加的な但し書きが適用される。
【００７３】
前記の「相応のｘ、ｙおよびｚが１であれば、Ａ1、Ａ2およびＡ3の少なくとも１つの相応のＢ1、Ｂ2およびＢ3がＯである」との文言は、例えばＡ1が前記但し書きについて選択される（例えばキノリンである）なら、Ｂ1はＡ1に相応し且つｘはＢ1に相応することを定義する（同じことがＡ2とＢ2およびｙとの組み合わせ、およびＡ3とＢ3およびｚとの組み合わせに適用される）。
【００７４】
Ａ1、Ａ2およびＡ3が、
水素、メチル、エチル、直鎖のＣ3〜Ｃ16−アルキルおよび分枝鎖のＣ3〜Ｃ16−アルキル、
【化３８】
2019525006.tif 000040
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化３９】
2019525006.tif 000041
からなる群から選択される部分を独立して示し、ただし、
Ａ1、Ａ2およびＡ3の少なくとも１つが
【化４０】
2019525006.tif 000042
からなる群から選択される部分であり、好ましくはＡ1、Ａ2およびＡ3の少なくとも１つが
【化４１】
2019525006.tif 000043
である、本発明による（上記で定義された、好ましくは、好ましいとして定義された）電解銅めっきのための酸性水性組成物が好ましい。
【００７５】
上述の（好ましい実施態様を含む）但し書きは、式（Ｉａ）および（Ｉｂ）の化合物にそれぞれ適用される。式（Ｉａ）の場合、相応のｘ、ｙおよびｚが１であれば、Ａ1、Ａ2およびＡ3の少なくとも１つの相応のＢ1、Ｂ2およびＢ3がＯであるという追加的な但し書きが適用される。
【００７６】
換言すれば、Ａ1、Ａ2およびＡ3が、
水素、メチル、エチル、直鎖のＣ3〜Ｃ16−アルキルおよび分枝鎖のＣ3〜Ｃ16−アルキル、
【化４２】
2019525006.tif 000044
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化４３】
2019525006.tif 000045
からなる群から選択される部分を独立して示す、本発明の組成物が好ましい。
【００７７】
Ａ1、Ａ2およびＡ3が、
水素、メチル、エチル、直鎖のＣ3〜Ｃ14−アルキルおよび分枝鎖のＣ3〜Ｃ14−アルキル、
【化４４】
2019525006.tif 000046
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化４５】
2019525006.tif 000047
からなる群から選択される部分を独立して示し、ただし、
Ａ1、Ａ2およびＡ3の少なくとも１つが
【化４６】
2019525006.tif 000048
からなる群から選択される部分であり、好ましくはＡ1、Ａ2およびＡ3の少なくとも１つが
【化４７】
2019525006.tif 000049
である、本発明による（上記で定義された、好ましくは、好ましいとして定義された）電解銅めっきのための酸性水性組成物が好ましい。
【００７８】
上述の（好ましい実施態様を含む）但し書きは、式（Ｉａ）および（Ｉｂ）の化合物にそれぞれ適用される。式（Ｉａ）の場合、相応のｘ、ｙおよびｚが１であれば、Ａ1、Ａ2およびＡ3の少なくとも１つの相応のＢ1、Ｂ2およびＢ3がＯであるという追加的な但し書きが適用される。
【００７９】
換言すれば、Ａ1、Ａ2およびＡ3が、
水素、メチル、エチル、直鎖のＣ3〜Ｃ14−アルキルおよび分枝鎖のＣ3〜Ｃ14−アルキル、
【化４８】
2019525006.tif 000050
［式中、Ｒ7およびＲ8は、水素、メチル、エチル、直鎖のＣ3〜Ｃ10−アルキルおよび分枝鎖のＣ3〜Ｃ10−アルキルからなる群から独立して選択される］、および
【化４９】
2019525006.tif 000051
からなる群から選択される部分を独立して示す、本発明の組成物が好ましい。
【００８０】
いくつかの場合において、Ａ1、Ａ2およびＡ3の少なくとも２つが、
【化５０】
2019525006.tif 000052
からなる群から選択される部分であり、好ましくはＡ1、Ａ2およびＡ3の少なくとも２つが
【化５１】
2019525006.tif 000053
である、本発明による（上記で定義された、好ましくは、好ましいとして定義された）銅めっきのための酸性水性組成物が好ましい。
【００８１】
本文中で上述のとおり、環構造を含有するＡ1、Ａ2およびＡ3部分（例えばキノリン）は非置換であり、好ましくは（全ての）Ａ1、Ａ2およびＡ3部分が非置換である。これは、例えば追加的なヘテロ原子、例えばハロゲン原子または他の官能基（例えばヒドロキシル、ニトロ、アミノなど）が存在しないことを意味する。
【００８２】
Ｒ７およびＲ８が水素、メチル、エチル、ｎ−プロピル、イソプロピル、ｎ−ブチル、イソブチル、ｓｅｃ−ブチル、ｔｅｒｔ−ブチル、
【化５２】
2019525006.tif 000054
［式中、破線は前記基のそれぞれの炭素原子を
【化５３】
2019525006.tif 000055
のそれぞれの原子と結合するための共有結合（結合手）を示す］
からなる群から独立して選択される、本発明による（上記で定義された、好ましくは、好ましいとして定義された）電解銅めっきのための酸性水性組成物が好ましい。最も好ましくは、Ｒ7は水素およびイソプロピルからなる群から選択され、且つＲ8はイソブチルである。
【００８３】
いくつかの場合において、ｘ、ｙおよびｚの少なくとも１つが０（ゼロ）であり、好ましくはｘ、ｙおよびｚが０（ゼロ）である、本発明による（上記で定義された、好ましくは、好ましいとして定義された）電解銅めっきのための酸性水性組成物が好ましい。そのような場合、式（Ｉａ）および（Ｉｂ）の化合物中のヒドロキシル基の数がそれぞれ低減され、好ましくは、前記化合物はヒドロキシル基を含有しない。我々自身の実験によれば、そのような化合物は典型的には、基材表面に対する、および銅表面に対する強い付着強度を示す。しかしながら、いくつかの場合において、ｘ、ｙおよびｚの少なくとも１つが１であり、好ましくはｘ、ｙおよびｚが１である、本発明による（上記で定義された、好ましくは、好ましいとして定義された）電解銅めっきのための酸性水性組成物が好ましい。そのような場合、式（Ｉａ）および（Ｉｂ）の化合物中のヒドロキシル基の数はそれぞれ比較的多い。我々自身の実験によれば、そのような化合物は典型的には、基材表面に対する、および銅表面に対する、より低い付着強度を示す。しかしながら、多くの場合、より低い付着強度は、堆積された銅中での前記化合物の共堆積の低減をもたらす。それにもかかわらず、ｘ、ｙおよびｚがゼロであるか１であるかとは無関係に、それぞれの組成物中で生成される過電圧は、ＰＥＧを含む組成物中で生成される過電圧に比して著しく高い（以下の「実施例」参照）。
【００８４】
上述のとおり、本発明による（上記で定義された、好ましくは、好ましいとして定義された）電解銅めっきのための酸性水性組成物はそれぞれ、式（Ｉａ）の化合物および式（Ｉｂ）の化合物とは異なる、１、２、３、または３つより多くのさらなる化合物を含む。好ましくは、前記１、２、３、または３つより多くのさらなる化合物は、１つまたは１つより多くの種の無機イオン、１つまたは１つより多くの促進剤・ブライトナー化合物、１つまたは１つより多くのキャリア・抑制剤化合物、１つまたは１つより多くのレベラー化合物、および１つまたは１つより多くの湿潤剤からなる群から選択される。
【００８５】
好ましくは、本発明の組成物は錯化剤を実質的に不含、好ましくは含まない。
【００８６】
好ましい種の無機イオンは、ハロゲン化物イオン（好ましくは塩化物イオン）および硫酸イオンからなる群から選択される。それらを銅源によって本発明による酸性水性組成物に全体的または部分的に添加できる（様々な銅源については上記本文参照）。ハロゲン化物イオンについて他の適した源は、例えば塩酸またはアルカリハロゲン化物、例えば塩化ナトリウムである。
【００８７】
前記１、２、３または３つより多くのさらなる化合物がハロゲン化物イオン、好ましくは塩化物イオンを含む、本発明の組成物が好ましい。
【００８８】
好ましくは、本発明による（上記で定義された、好ましくは、好ましいとして定義された）電解銅めっきのための酸性水性組成物において、塩化物イオンの総量は、酸性水性組成物の総体積に対して、０．０１〜０．１８ｇ／Ｌの範囲、好ましくは０．０３〜０．１０ｇ／Ｌの範囲である。好ましくは塩酸の総量は、酸性水性組成物の総体積に対して、０．０１〜０．１８ｇ／Ｌの範囲、好ましくは０．０３〜０．１０ｇ／Ｌの範囲である。
【００８９】
本発明による（上記で定義された、好ましくは、好ましいとして定義された）電解銅めっきのための酸性水性組成物は、好ましくは硫酸を含有する。好ましくは、本発明による組成物を製造するために添加される硫酸の総量は、酸性水性組成物の総体積に対して、５ｇ／Ｌ〜３５０ｇ／Ｌの範囲、好ましくは８ｇ／Ｌ〜２２０ｇ／Ｌの範囲である。８ｇ／Ｌ〜９０ｇ／Ｌまたは１８０ｇ／Ｌ〜２２０ｇ／Ｌの範囲の総量がより好ましい。硫酸を部分的または完全にフルオロホウ酸、メタンスルホン酸または他の酸で置き換えることもできる。
【００９０】
いくつかの場合において、本発明による酸性水性組成物がレドックス対、より好ましくはＦｅ（ＩＩ）／Ｆｅ（ＩＩＩ）イオンを含むことが好ましい。そのようなレドックス対は、銅を堆積するために逆パルスめっきが不活性アノードと組み合わせて使用される場合、特に有用である。逆パルスめっきと不活性アノードとを組み合わせて、レドックス対を使用する銅めっきのための適した方法は、例えば米国特許第５９７６３４１号明細書(US5976341)および米国特許第６０９９７１１号明細書(US6099711)内に開示されている。
【００９１】
好ましい促進剤・ブライトナー化合物は、チオール化合物、スルフィド化合物、ジスルフィド化合物およびポリスルフィド化合物からなる群から選択される。より好ましい促進剤・ブライトナー化合物は、３−（ベンゾチアゾリル−２−チオ）−プロピルスルホン酸、３−メルカプトプロパン−１−スルホン酸、エチレンジチオジプロピルスルホン酸、ビス−（ｐ−スルホフェニル）−ジスルフィド、ビス−（ω−スルホブチル）−ジスルフィド、ビス−（ω−スルホヒドロキシプロピル）−ジスルフィド、ビス−（ω−スルホプロピル）−ジスルフィド、ビス−（ω−スルホプロピル）−スルフィド、メチル−（ω−スルホプロピル）−ジスルフィド、メチル−（ω−スルホプロピル）−トリスルフィド、Ｏ−エチル−ジチオ炭酸−Ｓ−（ω−スルホプロピル）−エステル、チオグリコール酸、チオリン酸−Ｏ−エチル−ビス−（ω−スルホプロピル）−エステル、３−Ｎ，Ｎ−ジメチルアミノジチオカルバモイル−１−プロパンスルホン酸、３，３’−チオビス（１−プロパンスルホン酸）、チオリン酸−トリス−（ω−スルホプロピル）−エステル、およびそれらの相応の塩からなる群から選択される。促進剤・ブライトナー化合物の総量は、酸性水性組成物の総体積に対して、好ましくは０．０１ｍｇ／Ｌ〜１００ｍｇ／Ｌの範囲、より好ましくは０．０５ｍｇ／Ｌ〜１０ｍｇ／Ｌの範囲である。
【００９２】
キャリア・抑制剤化合物は、ポリビニルアルコール、カルボキシメチルセルロース、ポリエチレングリコール、ポリプロピレングリコール、ステアリン酸ポリグリコールエステル、アルコキシル化ナフトール、オレイン酸ポリグリコールエステル、ステアリルアルコールポリグリコールエーテル、ノニルフェノールポリグリコールエーテル、オクタノールポリアルキレングリコールエーテル、オクタンジオール−ビス−（ポリアルキレングリコールエーテル）、ポリ（エチレングリコール−ｒａｎ−プロピレングリコール）、ポリ（エチレングリコール）−ｂｌｏｃｋ−ポリ（プロピレングリコール）−ｂｌｏｃｋ−ポリ（エチレングリコール）、およびポリ（プロピレングリコール）−ｂｌｏｃｋ−ポリ（エチレングリコール）−ｂｌｏｃｋ−ポリ（プロピレングリコール）からなる群から選択される。より好ましくは、キャリア・抑制剤化合物は、ポリエチレングリコール、ポリプロピレングリコール、ポリ（エチレングリコール−ｒａｎ−プロピレングリコール）、ポリ（エチレングリコール）−ｂｌｏｃｋ−ポリ（プロピレングリコール）−ｂｌｏｃｋ−ポリ（エチレングリコール）およびポリ（プロピレングリコール）−ｂｌｏｃｋ−ポリ（エチレングリコール）−ｂｌｏｃｋ−ポリ（プロピレングリコール）からなる群から選択される。キャリア・抑制剤化合物の総量は、好ましくは０．００５ｇ／Ｌ〜２０ｇ／Ｌの範囲、より好ましくは０．０１ｇ／Ｌ〜５ｇ／Ｌの範囲である。
【００９３】
自身での参考実験は、キャリア・抑制剤化合物（例えば上述のとおり）を含む参照用の（本発明によらない、つまり式（Ｉａ）および（Ｉｂ）の化合物をそれぞれ有さない）酸性水性組成物は、非常に多くの場合、そのようなキャリア・抑制剤化合物が不在で得られる銅表面に比して、より平滑な、より均質な銅表面をもたらすことを示している。さらには、上述の化合物の多くは典型的には、それぞれの参照用組成物における適切な過電圧に寄与する。しかしながら、そのような参照用組成物において得られる過電圧は通常、本発明による酸性水性組成物に比して著しく低い。従って、いくつかの場合において、本発明による酸性水性組成物が、ポリビニルアルコール、カルボキシメチルセルロース、ポリエチレングリコール、ポリプロピレングリコール、ステアリン酸ポリグリコールエステル、アルコキシル化ナフトール、オレイン酸ポリグリコールエステル、ステアリルアルコールポリグリコールエーテル、ノニルフェノールポリグリコールエーテル、オクタノールポリアルキレングリコールエーテル、オクタンジオール−ビス−（ポリアルキレングリコールエーテル）、ポリ（エチレングリコール−ｒａｎ−プロピレングリコール）、ポリ（エチレングリコール）−ｂｌｏｃｋ−ポリ（プロピレングリコール）−ｂｌｏｃｋ−ポリ（エチレングリコール）、およびポリ（プロピレングリコール）−ｂｌｏｃｋ−ポリ（エチレングリコール）−ｂｌｏｃｋ−ポリ（プロピレングリコール）からなる群から選択される、１つまたは１つより多くのキャリア・抑制剤化合物を本質的に不含、好ましくは含有しないことが好ましい。しかしながら、他の場合においては、上記で定義された１つまたは１つより多くのキャリア・抑制剤化合物を追加的に含むことが受け容れ可能であるように思われる。多くの場合において、我々自身の実験は、本発明による酸性水性組成物において生成される比較的高い過電圧が、上記で定義された追加的なキャリア・抑制剤化合物の存在に悪影響を及ぼさないことを示している。
【００９４】
好ましいレベラー化合物は、窒素含有レベラー化合物、例えばポリエチレンイミン、アルコキシル化ポリエチレンイミン、アルコキシル化ラクタムおよびそれらのポリマー、ジエチレントリアミンおよびヘキサメチレンテトラミン、染料、例えばヤーヌスグリーンＢ、ビスマルクブラウンＹおよびアシッドバイオレット７、硫黄含有アミノ酸、例えばシステインおよびフェナジニウ塩からなる群から選択される。さらなる窒素含有レベラーは、ペプチドを有するポリエチレンイミン、アミノ酸を有するポリエチレンイミン、ペプチドを有するポリビニルアルコール、アミノ酸を有するポリビニルアルコール、ペプチドを有するポリアルキレングリコール、アミノ酸を有するポリアルキレングリコール、ピロールを有するアミノアルキレン、およびピリジンを有するアミノアルキレンであってよい。適したウレイルポリマーは、欧州特許出願公開第２７３５６２７号明細書(EP2735627 A1)内に開示され、アミノ酸およびペプチドを有する前記ポリアルキレングリコールは、欧州特許第２１１３５８７号明細書(EP2113587 B9)内で公開されている。欧州特許出願公開第２５３７９６２号明細書(EP2537962 A1)は、ピロールおよびピリジンを有する適したアミノアルキレン化合物を教示している。本発明による酸性水性組成物中のレベラー化合物の総量は、組成物の総体積に対して、好ましくは０．１ｍｇ／Ｌ〜１００ｍｇ／Ｌの範囲である。自身の実験は、そのようなレベラー化合物が非常に多くの場合、工程の安定性を改善することを示している。
【００９５】
いくつかの場合において、我々自身の実験によれば、上記で定義されたいくつかのレベラー化合物が、本発明による酸性水性組成物中で生成される過電圧にわずかに悪影響を及ぼす（しかしまだ受け容れ可能ではある）。従って、いくつかの場合において、本発明による（上記で定義された、好ましくは、好ましいとして定義された）酸性水性組成物が、上記で定義された１つまたは１つより多くのレベラー化合物を実質的に不含、好ましくは含有しないことが好ましい。
【００９６】
好ましくは、本発明による酸性水性組成物は少なくとも１つの湿潤剤を含有する。それらの湿潤剤は、当該技術分野において界面活性剤とも称される。少なくとも１つの湿潤剤は好ましくは、非イオン性界面活性剤、カチオン性界面活性剤およびアニオン性界面活性剤からなる群から選択される。本発明による酸性水性組成物中の湿潤剤の総量は、酸性水性組成物の総質量に対して、好ましくは０．０１〜５質量％の範囲である。
【００９７】
上述のとおり、本発明による酸性水性組成物は、それぞれ、式（Ｉａ）および（Ｉｂ）の１つまたは１つより多くの化合物を含有する。好ましくは、本発明による酸性水性組成物において、式（Ｉａ）（および式（Ｉｂ）のそれぞれ）の１つまたは１つより多くの化合物の総量の質量平均分子量（Ｍｗ）は、３００ｇ／ｍｏｌ〜１００００ｇ／ｍｏｌの範囲、好ましくは４００ｇ／ｍｏｌ〜８０００ｇ／ｍｏｌの範囲、好ましくは５００ｇ／ｍｏｌ〜４０００ｇ／ｍｏｌの範囲である。
【００９８】
我々自身の実験によれば、本発明による酸性水性組成物が好ましくは以下からなる群から選択される１つ、１つより多くまたは全ての化合物を含む場合に優れた結果が得られる：
【化５４−１】
2019525006.tif 000056
【００９９】
【化５４−２】
2019525006.tif 000057
【０１００】
従って、本発明による（上記で定義された、好ましくは、好ましいとして定義された）電解銅めっきのためのそれぞれの酸性水性組成物が特に好ましい。これらは式（Ｉａ）（または式（Ｉｂ））の非常に好ましい具体的な化合物であり、ひいては、一般式（Ｉａ）（または式（Ｉｂ））の化合物を含む非常に好ましい本発明の組成物をもたらす。
【０１０１】
本発明は、電解銅めっきのための、好ましくは埋め込み型構造（好ましくは１：１〜２０：１の範囲のアスペクト比を有する埋め込み型構造）のボイド不含の銅充填のための、本発明による（上記で定義された、好ましくは、好ましいとして定義された）酸性水性組成物の使用にも関する。好ましい埋め込み型構造はトレンチ、ブラインドマイクロビアおよびスルーホールである。
【０１０２】
本発明による酸性水性組成物に関する上述の特徴（好ましくは、好ましいとして定義された特徴）は、電解銅めっきおよびボイド不含の銅充填のための酸性水性組成物の使用にも適用される。
【０１０３】
本発明は、それぞれ上記本文内で定義された式（Ｉａ）の化合物および上記本文内で定義された式（Ｉｂ）の化合物の、電解金属めっきのための酸性水性組成物中での、好ましくは電解銅めっきのための酸性水性組成物中での、好ましくは本発明による（上記で定義された、好ましくは、好ましいとして定義された）電解銅めっきのための酸性水性組成物中での使用にも関する。好ましくは、前記化合物は、過電圧を増加するために、つまり、過電圧増加化合物として組成物中で使用される。
【０１０４】
「過電圧増加化合物」との用語は、同様に実施されるがそれぞれ上記本文内で定義された式（Ｉａ）の化合物または上記本文内で定義された式（Ｉｂ）の化合物の代わりに過電圧増加化合物としてポリエチレングリコールが使用された点のみ異なる比較実験に比して、それぞれ上記本文内で定義された式（Ｉａ）の化合物および上記本文内で定義された式（Ｉｂ）の化合物が過電圧を増加することを意味する。ポリエチレングリコールを用いて、（好ましくはＰＥＧ  ３０００）を用いて、他は同一であるそれぞれの実験で得られた電圧に比して、電圧が高い場合、（本発明に関し）過電圧は増加される。当業者は、一連の標準的な注入(injection)実験（「実施例」参照）によって、過電圧を容易に決定できる。
【０１０５】
酸性水性組成物に関する上述の（上記で定義された、好ましくは、好ましいとして定義された）特徴は、電解銅めっきのための酸性水性組成物の上述の使用、および前記化合物の上述の使用にも適用される。
【０１０６】
本発明はさらに、電解銅めっき方法であって、
（ａ）  電解銅めっきのために適した基板を準備または製造する段階、
（ｂ）  段階（ａ）において得られる、または段階（ａ）の後であるが段階（ｂ）の前の追加的な段階において得られる基板を、本発明による（上記で定義された、好ましくは、以下で好ましいとして定義される）酸性水性組成物と接触させ、電流を印加して、前記基板上に銅を電解めっきする段階
を含む、前記方法に関する。
【０１０７】
本発明による方法において、基板と少なくとも１つのアノードとが、電流源または電圧源に接続される。電流を印加すると、銅が前記基板上（少なくとも基板表面の一部の上）にめっき（堆積）される。いくつかの場合において、段階（ｂ）は段階（ａ）の直後に行われる。他の場合において、段階（ａ）の後に洗浄および／または濯ぎ段階が追加的な段階として含まれることが好ましい。そのような場合、洗浄された／濯がれた基板が得られる。好ましくは、そのような洗浄された／濯がれた基板を段階（ｂ）において定義されるように直接的に接触させる。
【０１０８】
好ましくは、基板は、プリント回路板、ＩＣ基板、半導体ウェハ、セラミックスおよびガラス基板からなる群から選択される。埋め込み型構造、例えばトレンチ、ブラインドマイクロビア、スルーシリコンビア、スルーホール、およびスルーガラスビアを有する上述の群の基板が好ましい。従って、トレンチ、ブラインドマイクロビアおよびスルーホールからなる群から選択される１つまたは１つより多くの埋め込み型構造を含む基板が好ましい。本発明の方法において、好ましくはそれらの構造は銅で充填され、ボイド不含である（下記の「実施例」参照）。従って、段階（ｂ）において電流が印加され、銅が基板上に電解めっきされ、且つ埋め込み型構造、好ましくはトレンチ、ブラインドマイクロビアおよびスルーホールが銅で充填されてボイド不含である、本発明の方法が好ましい。
【０１０９】
多くの場合、基板が金属シード層、より好ましくは銅シード層を含有することが好ましい。いくつかの場合において、基板は好ましくは樹脂、セラミックス、ガラスまたはシリコンを含み、より好ましくは金属シード層、さらにより好ましくは銅シード層を有する。
【０１１０】
本発明による電解銅めっき方法の間、本発明による酸性水性組成物は好ましくは撹拌され、より好ましくは強い流入によって、および該当する場合、組成物の表面が強い動きに供されるように吹き込まれる清浄な空気によって撹拌される。これは、物質輸送がカソードおよびアノード近傍において最大化され、より高い電流密度が可能になることを意味する。カソードの動きは、それぞれの表面での物質輸送も改善する。さらに、基板の回転によって対流を組成物中に生成することができる。一定の拡散の制御された堆積は、対流の増加および電極の動きによって達成される。基板を水平および垂直に、および／または振動によって動かすことができる。組成物中に吹き込まれる空気との組み合わせが特に効果的であり、ひいては好ましい。
【０１１１】
本発明による（上記で記載された、好ましくは、好ましいとして記載された）電解銅めっき方法において、段階（ｂ）は好ましくは１５℃〜５０℃の温度範囲、より好ましくは１５℃〜４０℃の温度範囲で行われる。これは、段階（ｂ）において、本発明の組成物が上記で定義された温度を有することを意味する。
【０１１２】
好ましくは、０．０５Ａ／ｄｍ2〜１２Ａ／ｄｍ2の範囲、より好ましくは０．１Ａ／ｄｍ2〜７Ａ／ｄｍ2の範囲、さらにより好ましくは０．１Ａ／ｄｍ2〜３Ａ／ｄｍ2の範囲のカソード電流密度（平均密度）が印加される。しかしながら、特にパルスめっき法について、上述の範囲を超える電流密度は除外されない。
【０１１３】
好ましくは、本発明による（上記で記載された、好ましくは、好ましいとして記載された）電解銅めっき方法における段階（ｂ）は、ＤＣめっきモード（ＤＣめっき法）、逆パルスめっきモードを含むパルスめっきモード（それぞれパルスめっき法および逆パルスめっき法）、またはそれらの組み合わせで実施される。
【０１１４】
パルスめっきは典型的には、堆積電流が電流の休止によって規則的に中断される単極パルス電流を含む。逆パルスめっきは典型的には、めっき工程の間に逆向きの電流パルスを含む。
【０１１５】
逆パルスめっき法は、特に高いアスペクト比を有する回路板上に銅を電解堆積するために開発され、例えば独国特許出願公開第４２２５９６１号明細書(DE4225961 C2)および独国特許出願公開第２７３９４２７号明細書(DE2739427 A1)内に記載されている。より高い電流密度が使用される場合、スルーホール内で改善された表面分布およびスローイングパワーが達成される。
【０１１６】
本発明の（上記で定義された、好ましくは、好ましいとして定義された）方法において、不活性（不溶性）アノードまたは可溶性アノードが使用される。いくつかの場合において、不活性アノードが好ましい。不溶性アノードは、めっき工程の間、不活性であり、その結果、それらの形状が変わらない。これは、めっき工程の間に時間的に一定の形状を可能にする。特に貴金属、例えば白金、またはいわゆるバルブ金属、例えばチタンであって貴金属の混合酸化物で被覆されているもの、例えば酸化ルテニウムと酸化イリジウムのコーティングで被覆されているものが、本発明による方法において不溶性アノードとして好ましく使用される。いくつかの場合において、不溶性アノードがエキスパンドメタルの形態であることが好ましい。不溶性アノードを使用する場合に銅イオンを補給するために、銅化合物を本発明による酸性水性組成物中に溶解する必要があるか（銅源については上記本文参照）、または金属銅を組成物と接触させる。金属銅は、組成物中に溶解された酸素の作用下で溶解するか、またはレドックス系の酸化形を形成する化合物の助けを借りて、例えば前記組成物中に溶解されたＦｅ（ＩＩＩ）イオンの助けを借りて溶解し、それにより、前記Ｆｅ（ＩＩＩ）イオンはＦｅ（ＩＩ）イオンへと還元される。Ｆｅ（ＩＩ）イオンは不溶性アノードで酸化されて、Ｆｅ（ＩＩ）イオンに戻る。Ｆｅ（ＩＩ）／Ｆｅ（ＩＩＩ）イオンは、例えば相応の硫酸鉄塩から生じ得る。前記組成物中のＦｅ（ＩＩ）イオンの濃度は、組成物の総体積に対して好ましくは８〜１２ｇ／Ｌであり、且つＦｅ（ＩＩＩ）イオンの濃度は好ましくは１〜５ｇ／Ｌである。
【０１１７】
しかしながら、他の場合において、可溶性銅アノードが好ましい。堆積（めっき）工程の間に消費される銅は、典型的には可溶性銅アノードを介して電気化学的に補給される。０．０２〜０．０６７質量パーセントのリンの含有率を有する可用性銅アノードが特に好ましい。
【０１１８】
本発明による方法において、銅は好ましくは従来の方式で、浸漬浴容器中に位置する組成物中に基板を浸漬し、その基板に同じ組成物中に位置するアノードに対する極性を与えることによって、および水平めっき法によることによっての両方でめっきされる。後者のめっき方法は従来の水平式装置において行われ、前記装置を通じて基板が水平の位置および輸送方向に搬送され、同時に酸性水性組成物と接触される。アノードも、装置内で基板の輸送経路に沿って水平位置に配置される。それらの種の装置は、例えば独国特許出願公開第３６２４４８１号明細書(DE3624481 A1)および独国特許出願公開第３２３６５４５(DE3236545 A1)内に開示されている。さらに、半導体ウェハは好ましくはいわゆるカッププレーターにおいて処理され、その際、それぞれのウェハはアノード上の水平の位置に配置され、前記アノードも水平の位置に配置されている。そのカッププレーターは、本発明による酸性水性組成物で充填される。その結果、ウェハとアノードとの両方が組成物と接触する。好ましくは、ウェハは堆積工程の間、回転している。
【０１１９】
さらには、酸性水性組成物に関する上述の（上記で定義された、好ましくは、好ましいとして定義された）特徴は、好ましくは本発明による電解銅めっきの方法にも適用される。
【０１２０】
さらには、本発明は、以下からなる群から選択される、式（Ｉａ）および式（Ｉｂ）の化合物にそれぞれ関する：
【化５５−１】
2019525006.tif 000058
【０１２１】
【化５５−２】
2019525006.tif 000059
【０１２２】
我々自身の実験によれば、それらの化合物は非常に良好なめっき結果、およびＰＥＧに比して十分に高い過電圧を示した（下記の「実施例」の節参照）。それらは、電解金属めっきのための、好ましくは電解銅めっきのための酸性水性組成物用、より好ましくは本発明について定義された組成物および方法用である。
【０１２３】
以下の実施例は、本発明による酸性水性組成物の利点および本発明による電解銅めっき方法の利点を説明する。
【実施例】
【０１２４】
Ａ．  実験および結果（銅の充填）：
１．  例１（本発明による、式（ａ）の化合物）：
１．１  合成：
第１の段階において、１．４１ｇの６−ヒドロキシキノリン（９ｍｍｏｌ）を１５０ｍＬの無水ＴＨＦ中に窒素雰囲気下で溶解した。その後、撹拌しながら０．２５ｇ（１０ｍｍｏｌ）のＮａＨ（９５％）をゆっくりと添加した。撹拌を２時間継続した。その結果、第１の混合物（溶液）が得られた。
【０１２５】
第２の段階において、２００ｍＬの無水ＴＨＦ中に溶解された９．６０ｇ（８ｍｍｏｌ）のモノトシル化されモノメチルキャップされたポリエチレングリコールを、第１の段階後に得られた第１の混合物に４０分の時間にわたって添加した。生じる混合物を６５℃で４８時間、窒素雰囲気下で撹拌した。
【０１２６】
第３の段階において、第２の段階後に得られた混合物の溶剤を、回転蒸発器を使用して除去し、溶剤不含の粗製生成物が得られた。
【０１２７】
第４の段階において、第３の段階後に得られた溶剤不含の粗製生成物をカラムクロマトグラフィー（溶離液：  酢酸エチル／ヘキサン、体積比：  ５０：５０）によって精製した。その結果、９．３０ｇ（収率：  ９８％）の式（ａ）の化合物が得られた。前記化合物をＮＭＲおよびＭＡＬＤＩ−ＴＯＦ−ＭＳ測定によってさらに調査した。
【０１２８】
【化５６】
2019525006.tif 000060
【０１２９】
１．２  式（ａ）の化合物を含む酸性組成物および電解銅めっき：
第１の段階において、
（ｉ）  銅イオン（硫酸銅（ＩＩ）五水和物、ＣｕＳＯ4・５Ｈ2Ｏとして添加（以下の実施例においても使用））、総量４０ｇ／Ｌ、
（ｉｉ）  式（ａ）の化合物、総量０．１０ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤（商品名：  Ａ２Ｘ−Ｔ）、総量３ｍＬ／Ｌ、および
（ｖｉ）  脱イオン水
を混合することによって、めっき浴を製造した。
【０１３０】
第２の段階において、電解銅めっきを、第１の段階において製造された酸性組成物を使用して行った。めっき浴の温度は２５℃であり、電流密度６．５ｍＡ／ｃｍ2を５．５秒間印加した。銅シード層を備え、構造物の直径４８ｎｍおよびアスペクト比約４：１を有するウェハ基板上に銅層を電気めっきした。
【０１３１】
その後、第３の段階において、残りの銅を電流密度７．４ｍＡ／ｃｍ2で６０秒間電気めっきした。
【０１３２】
第４の段階において、電気めっきされた試料をＳＥＭで調査した（図１）。図１は、銅で充填された隣接するトレンチを示す。
【０１３３】
２．  例２（本発明による、式（ｂ）の化合物）：
２．１  合成：
第１の段階において、５．５７ｇ（３８ｍｍｏｌ）の８−ヒドロキシキノリンを２５０ｍＬの無水ＴＨＦ中に窒素雰囲気下で溶解した。その後、撹拌しながら１．００ｇ（４０ｍｍｏｌ）のＮａＨ（９５％）をゆっくりと添加した。撹拌を２時間継続した。その結果、第１の混合物（溶液）が得られた。
【０１３４】
第２の段階において、２００ｍＬの無水ＴＨＦ中に溶解された１５．００ｇ（１０ｍｍｏｌ）の３ヶ所トシル化されたグリセリンエトキシレートを、第１の段階後に得られた第１の混合物に４０分の時間にわたって添加した。生じる混合物を６５℃で４８時間、窒素雰囲気下で撹拌した。
【０１３５】
第３の段階において、第２の段階後に得られた混合物の溶剤を、回転蒸発器を使用して除去し、溶剤不含の粗製生成物が得られた。
【０１３６】
第４の段階において、第３の段階後に得られた溶剤不含の粗製生成物をカラムクロマトグラフィー（溶離液：  テトラヒドロフラン／ヘキサン、体積比：  ５０：５０）によって精製した。その結果、１２．００ｇ（収率：  ８５％）の式（ｂ）の化合物が得られた。前記化合物をＮＭＲおよびＭＡＬＤＩ−ＴＯＦ−ＭＳ測定によってさらに調査した。
【０１３７】
【化５７】
2019525006.tif 000061
【０１３８】
２．２  式（ｂ）の化合物を含む酸性組成物および電解銅めっき：
第１の段階において、
（ｉ）  銅イオン（硫酸銅（ＩＩ）五水和物として添加）、総量４０ｇ／Ｌ、
（ｉｉ）  式（ｂ）の化合物、総量０．１０ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤（商品名：  Ａ２Ｘ−Ｔ）、総量３ｍＬ／Ｌ、および
（ｖｉ）  脱イオン水
を混合することによって、めっき浴を製造した。
【０１３９】
第２の段階において、電解銅めっきを、第１の段階において製造された酸性組成物を使用して行った。めっき浴の温度は２５℃であり、電流密度６．５ｍＡ／ｃｍ2を５．５秒間印加した。銅シード層を備え、構造物の直径４８ｎｍおよびアスペクト比約４：１を有するウェハ基板上に銅層を電気めっきした。
【０１４０】
その後、第３の段階において、残りの銅を電流密度７．４ｍＡ／ｃｍ2で６０秒間電気めっきした。
【０１４１】
第４の段階において、電気めっきされた試料をＳＥＭで調査した（図２）。図２は、銅で充填された隣接するトレンチを示す。
【０１４２】
３．  例３（本発明による、式（ｃ）の化合物）：
３．１  合成：
第１の段階において、２．７９ｇ（１９ｍｍｏｌ）の６−ヒドロキシキノリンを１５０ｍＬの無水ＴＨＦ中に窒素雰囲気下で溶解した。その後、撹拌しながら０．５０ｇ（２０ｍｍｏｌ）のＮａＨ（９５％）をゆっくりと添加した。撹拌を２時間継続した。その結果、第１の混合物（溶液）が得られた。
【０１４３】
第２の段階において、２００ｍＬの無水ＴＨＦ中に溶解された７．５０ｇ（５ｍｍｏｌ）の３ヶ所トシル化されたグリセリンエトキシレートを、第１の段階後に得られた第１の混合物に４０分の時間にわたって添加した。生じる混合物を６５℃で４８時間、窒素雰囲気下で撹拌した。撹拌している間に、析出物が形成された。
【０１４４】
第３の段階において、析出物をろ過によって除去し、ろ液の溶剤を減圧下で除去し、溶剤不含の粗製生成物が得られた。
【０１４５】
第４の段階において、第３の段階後に得られた溶剤不含の粗製生成物をリサイクルＧＰＣによって、溶離液としてテトラヒドロフランを使用して精製した。その結果、６．６０ｇ（収率：  ９３％）の式（ｃ）の化合物が得られた。前記化合物をＮＭＲおよびＭＡＬＤＩ−ＴＯＦ−ＭＳ測定によってさらに調査した。
【０１４６】
【化５８】
2019525006.tif 000062
【０１４７】
３．２  式（ｃ）の化合物を含む酸性組成物および電解銅めっき：
第１の段階において、
（ｉ）  銅イオン（硫酸銅（ＩＩ）五水和物として添加）、総量４０ｇ／Ｌ、
（ｉｉ）  式（ｃ）の化合物、総量０．１０ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤（商品名：  Ａ２Ｘ−Ｔ）、総量３ｍＬ／Ｌ、および
（ｖｉ）  脱イオン水
を混合することによって、めっき浴を製造した。
【０１４８】
第２の段階において、電解銅めっきを、第１の段階において製造された酸性組成物を使用して行った。めっき浴の温度は２５℃であり、電流密度６．５ｍＡ／ｃｍ2を５．５秒間印加した。銅シード層を備え、構造物の直径４８ｎｍおよびアスペクト比約４：１を有するウェハ基板上に銅層を電気めっきした。
【０１４９】
その後、第３の段階において、残りの銅を電流密度７．４ｍＡ／ｃｍ2で６０秒間電気めっきした。
【０１５０】
第４の段階において、電気めっきされた試料をＳＥＭで調査した（図３）。図３は、銅で充填された隣接するトレンチを示す。
【０１５１】
４．  例４（本発明による、式（ｄ）の化合物）：
４．１  合成：
第１の段階において、３．１６ｇ（６ｍｍｏｌ）のＰＥＧ５００ジグリシジルエーテル、０．８８ｇ（６ｍｍｏｌ）の８−ヒドロキシキノンおよび０．０８ｇ（０．６ｍｍｏｌ）の炭酸カリウムを混合し、６０℃に加熱し、前記温度を２４時間保持した。第１の混合物が得られた。その後、１．０４ｇ（６ｍｍｏｌ）のロイシンイソプロピルエステルを第１の混合物に添加して、第２の混合物をもたらした。第２の混合物を６０℃でさらに７２時間撹拌した。
【０１５２】
第２の段階において、第１の段階後に得られた混合物を、５０ｍＬのＴＨＦを添加することによって希釈した。析出物（例えば炭酸カリウム）の形成が観察された。
【０１５３】
第３の段階において、析出物をろ過によって除去し、ろ液の溶剤を減圧下で除去し、溶剤不含の粗製生成物が得られた。
【０１５４】
第４の段階において、第３の段階後に得られた溶剤不含の粗製生成物をリサイクルＧＰＣ（溶離液：  エタノール）によって精製した。その結果、３．９０ｇ（収率：  ７７％）の式（ｄ）の化合物が得られた。前記化合物をＮＭＲおよびＭＡＬＤＩ−ＴＯＦ−ＭＳ測定によってさらに調査した。
【０１５５】
【化５９】
2019525006.tif 000063
【０１５６】
４．２  式（ｄ）の化合物を含む酸性組成物および電解銅めっき：
第１の段階において、
（ｉ）  銅イオン（硫酸銅（ＩＩ）五水和物として添加）、総量４０ｇ／Ｌ、
（ｉｉ）  式（ｄ）の化合物、総量０．２０ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤（商品名：  Ａ２Ｘ−Ｔ）、総量３ｍＬ／Ｌ、および
（ｖｉ）  脱イオン水
を混合することによって、めっき浴を製造した。
【０１５７】
第２の段階において、電解銅めっきを、第１の段階において製造された酸性組成物を使用して行った。めっき浴の温度は２５℃であり、電流密度３．５ｍＡ／ｃｍ2を５．５秒間印加した。銅シード層を備え、構造物の直径４８ｎｍおよびアスペクト比約４：１を有するウェハ基板上に銅層を電気めっきした。
【０１５８】
その後、第３の段階において、残りの銅を電流密度７．４ｍＡ／ｃｍ2で６０秒間電気めっきした。
【０１５９】
第４の段階において、電気めっきされた試料をＳＥＭで調査した（図４）。図４は、銅で充填された隣接するトレンチを示す。
【０１６０】
５．  例５（本発明による、式（ｅ）の化合物）：
５．１  合成：
第１の段階において、１０．６０ｇ（１０ｍｍｏｌ）のポリエチレングリコールジグリシジルエーテルを４０ｍＬの無水アセトニトリル中に溶解した。その後、２．９６ｇ（２０ｍｍｏｌ）の８−ヒドロキノリンおよび５．６４ｇ（４１ｍｍｏｌ）の炭酸カリウムを添加した。その結果、第１の混合物が得られた。前記第１の混合物を４８時間、８２℃で還流させた。
【０１６１】
第２の段階において、第１の段階後に得られた混合物を、５０ｍＬのアセトニトリルを添加することによって希釈した。析出物（例えば炭酸カリウム）の形成が観察された。
【０１６２】
第３の段階において、析出物をろ過によって除去し、ろ液の溶剤を減圧下で除去した。その結果、１１．３９ｇ（収率：８６％）の式（ｅ）の化合物が得られた。前記化合物をＮＭＲおよびＭＡＬＤＩ−ＴＯＦ−ＭＳ測定によってさらに調査した。
【０１６３】
【化６０】
2019525006.tif 000064
【０１６４】
５．２  式（ｅ）の化合物を含む酸性組成物および電解銅めっき：
第１の段階において、
（ｉ）  銅イオン（硫酸銅（ＩＩ）五水和物として添加）、総量５５ｇ／Ｌ、
（ｉｉ）  式（ｅ）の化合物、総量０．０４０ｇ／Ｌ、
（ｉｉｉ）  硫酸、総量５０ｇ／Ｌ、
（ｉｖ）  塩化物イオン（ＨＣｌとして添加）、総量０．０５０ｇ／Ｌ、
（ｖ）  促進剤としてのＳＰＳ（ビス−（ナトリウムスルホプロピル）−ジスルフィド）、総量２ｍＬ／Ｌ、および
（ｖｉ）  脱イオン水
を混合することによって、めっき浴を製造した。
【０１６５】
第２の段階において、電解銅めっきを、第１の段階において製造された酸性組成物を使用して行った。めっき浴の温度は２５℃であり、電流密度２ｍＡ／ｃｍ2を３０分間印加した。銅シード層を備え、ＴＳＶ構造物の寸法５×５０μｍ（アスペクト比  約１０：１）を有するウェハ基板上に銅層を電気めっきした。
【０１６６】
第３の段階において、電気めっきされた試料を光学顕微鏡で調査した（図５）。図５は、銅で充填された隣接するトレンチを示す。
【０１６７】
６．  例６（本発明による、式（ｆ）の化合物）：
６．１  合成：
第１の段階において、２．３４ｇの６−ヒドロキシキノリン（１６ｍｍｏｌ）を１５０ｍＬの無水ＴＨＦ中に窒素雰囲気下で溶解した。その後、撹拌しながら０．４３ｇ（１７ｍｍｏｌ）のＮａＨ（９５％）をゆっくりと添加した。撹拌を２時間継続した。その結果、第１の混合物（溶液）が得られた。
【０１６８】
第２の段階において、２５０ｍＬの無水ＴＨＦ中に溶解された１５．０ｇ（１１ｍｍｏｌ）のモノトシル化されモノラウリルキャップされたポリエチレングリコールを、第１の段階後に得られた第１の混合物に６０分の時間にわたって添加した。生じる混合物を６５℃で４８時間、窒素雰囲気下で撹拌した。
【０１６９】
第３の段階において、第２の段階後に得られた混合物の溶剤を、回転蒸発器を使用して除去し、溶剤不含の粗製生成物が得られた。
【０１７０】
第４の段階において、第３の段階後に得られた溶剤不含の粗製生成物をカラムクロマトグラフィー（溶離液：  酢酸エチル／ヘキサン、体積比：  ５０：５０）によって精製した。その結果、１４．１ｇ（収率：  ９６％）の式（ｆ）の化合物が得られた。前記化合物をＮＭＲおよびＭＡＬＤＩ−ＴＯＦ−ＭＳ測定によってさらに調査した。
【０１７１】
【化６１】
2019525006.tif 000065
【０１７２】
６．２  式（ｆ）の化合物を含む酸性組成物および電解銅めっき：
第１の段階において、
（ｉ）  銅イオン（硫酸銅（ＩＩ）として添加）、総量６０ｇ／Ｌ、
（ｉｉ）  式（ｆ）の化合物、総量０．０１０ｇ／Ｌ、
（ｉｉｉ）  硫酸、総量５０ｇ／Ｌ、
（ｉｖ）  塩化物イオン（ＨＣｌとして添加）、総量０．０４５ｇ／Ｌ、
（ｖ）  第１の促進剤としてのＳＰＳ、総量２ｍＬ／Ｌ、
（ｖｉ）  脱イオン水、および
（ｖｉｉ）  ＰＥＧ（ポリエチレングリコール）、総量０．１０ｇ／Ｌ
を混合することによって、めっき浴を製造した。ＰＥＧはさらに「抑制剤」または「キャリア」である（上記本文を参照）。しかしながら、追加的なＰＥＧは充填品質にも、それぞれのめっき浴中で得られる過電圧にも、悪影響を及ぼさない（相応の実験が化合物（ｂ）、（ｃ）および（ｉ）について行われ、充填品質にも過電圧にも悪影響を及ぼさないという同じ作用を示した）。その代わりに、式（ｆ）の化合物は望ましい結果をもたらした。
【０１７３】
第２の段階において、電解銅めっきを、第１の段階において製造された酸性組成物を使用して行った。電流密度１５ｍＡ／ｃｍ2を３６分間印加した。銅シード層を備え、構造物の寸法１００×７５μｍを有するＰＣＢ基板上に銅層を電気めっきした。
【０１７４】
第３の段階において、電気めっきされた試料を光学顕微鏡で調査した（図６）。図６は、銅で均質に充填されたビアを示す。
【０１７５】
７．  例７（本発明による、式（ｇ）の化合物）：
７．１  合成：
第１の段階において、４．３３ｇの８−ヒドロキシキノリン（３０ｍｍｏｌ）を１５０ｍＬの無水ＴＨＦ中に窒素雰囲気下で溶解した。その後、撹拌しながら０．８４ｇ（３２ｍｍｏｌ）のＮａＨ（９５％）をゆっくりと添加した。撹拌を２時間継続した。その結果、第１の混合物（溶液）が得られた。
【０１７６】
第２の段階において、２００ｍＬの無水ＴＨＦ中に溶解された１６．４ｇ（１２ｍｍｏｌ）のジトシル化ポリエチレングリコールを、第１の段階後に得られた第１の混合物に４０分の時間にわたって添加した。生じる混合物を６５℃で４８時間、窒素雰囲気下で撹拌した。
【０１７７】
第３の段階において、第２の段階後に得られた混合物の溶剤を、回転蒸発器を使用して除去し、溶剤不含の粗製生成物が得られた。
【０１７８】
第４の段階において、第３の段階後に得られた溶剤不含の粗製生成物をカラムクロマトグラフィー（溶離液：  酢酸エチル／ヘキサン、体積比：  ５０：５０）によって精製した。その結果、１３．０ｇ（収率：  ８７％）の式（ｇ）の化合物が得られた。前記化合物をＮＭＲおよびＭＡＬＤＩ−ＴＯＦ−ＭＳ測定によってさらに調査した。
【０１７９】
【化６２】
2019525006.tif 000066
【０１８０】
７．２  式（ｇ）の化合物を含む酸性組成物および電解銅めっき：
第１の段階において、
（ｉ）  銅イオン（硫酸銅（ＩＩ）として添加）、総量４０ｇ／Ｌ、
（ｉｉ）  式（ｇ）の化合物、総量０．１０ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤（商品名：  Ａ２Ｘ−Ｔ）、総量４．３ｍＬ／Ｌ、および
（ｖｉ）  脱イオン水
を混合することによって、めっき浴を製造した。
【０１８１】
第２の段階において、電解銅めっきを、第１の段階において製造された酸性組成物を使用して行った。めっき浴の温度は２５℃であり、電流密度６．５ｍＡ／ｃｍ2を５．５秒間印加した。銅シード層を備え、構造物の直径４８ｎｍおよびアスペクト比約４：１を有するウェハ基板上に銅層を電気めっきした。
【０１８２】
その後、第３の段階において、残りの銅を電流密度７．４ｍＡ／ｃｍ2で６０秒間電気めっきした。
【０１８３】
第４の段階において、電気めっきされた試料をＳＥＭで調査した（図７）。図７は、銅で充填された隣接するトレンチを示す。
【０１８４】
８．  例８（本発明による、式（ｈ）の化合物）：
８．１  合成：
第１の段階において、１．６０ｇの８−ヒドロキシキノリン（１１ｍｍｏｌ）を１５０ｍＬの無水ＴＨＦ中に窒素雰囲気下で溶解した。その後、撹拌しながら０．３０ｇ（１２ｍｍｏｌ）のＮａＨ（９５％）をゆっくりと添加した。撹拌を２時間継続した。その結果、第１の混合物（溶液）が得られた。
【０１８５】
第２の段階において、１５０ｍＬの無水ＴＨＦ中に溶解された１２．５０ｇ（５ｍｍｏｌ）のジトシル化ポリエチレングリコールを、第１の段階後に得られた第１の混合物に４０分の時間にわたって添加した。生じる混合物を６５℃で４８時間、窒素雰囲気下で撹拌した。
【０１８６】
第３の段階において、第２の段階後に得られた混合物の溶剤を、回転蒸発器を使用して除去し、溶剤不含の粗製生成物が得られた。
【０１８７】
第４の段階において、第３の段階後に得られた溶剤不含の粗製生成物をカラムクロマトグラフィー（溶離液：  酢酸エチル／ヘキサン、体積比：  ５０：５０）によって精製した。その結果、９．０ｇ（収率：  ７４％）の式（ｈ）の化合物が得られた。前記化合物をＮＭＲおよびＭＡＬＤＩ−ＴＯＦ−ＭＳ測定によってさらに調査した。
【０１８８】
【化６３】
2019525006.tif 000067
【０１８９】
８．２  式（ｈ）の化合物を含む酸性組成物および電解銅めっき：
第１の段階において、
（ｉ）  銅イオン（硫酸銅（ＩＩ）として添加）、総量４０ｇ／Ｌ、
（ｉｉ）  式（ｈ）の化合物、総量０．１０ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤（商品名：  Ａ２Ｘ−Ｔ）、総量４．３ｍＬ／Ｌ、および
（ｖｉ）  脱イオン水
を混合することによって、めっき浴を製造した。
【０１９０】
第２の段階において、電解銅めっきを、第１の段階において製造された酸性組成物を使用して行った。めっき浴の温度は２５℃であり、電流密度６．５ｍＡ／ｃｍ2を５．５秒間印加した。銅シード層を備え、構造物の直径２８ｎｍおよびアスペクト比約４：１を有するウェハ基板上に銅層を電気めっきした。
【０１９１】
その後、第３の段階において、残りの銅を電流密度７．４ｍＡ／ｃｍ2で６０秒間電気めっきした。
【０１９２】
第４の段階において、電気めっきされた試料をＳＥＭで調査した（図８）。図８は、銅で充填された隣接するトレンチを示す。
【０１９３】
９．  例９（本発明による、式（ｉ）の化合物）：
９．１  合成：
第１の段階において、１．２７ｇの８−ヒドロキシキノリン（９ｍｍｏｌ）を１５０ｍＬの無水ＴＨＦ中に窒素雰囲気下で溶解した。その後、撹拌しながら０．２５ｇ（１０ｍｍｏｌ）のＮａＨ（９５％）をゆっくりと添加した。撹拌を２時間継続した。その結果、第１の混合物（溶液）が得られた。
【０１９４】
第２の段階において、１５０ｍＬの無水ＴＨＦ中に溶解された１０．０ｇ（４ｍｍｏｌ）のジトシル化ポリ（エチレングリコール）−ｂ−ポリ（プロピルエチレングリコール）−ｂ−ポリ（エチレングリコール）ブロックコポリマーを、第１の段階後に得られた第１の混合物に４０分の時間にわたって添加した。生じる混合物を６５℃で４８時間、窒素雰囲気下で撹拌した。
【０１９５】
第３の段階において、第２の段階後に得られた混合物の溶剤を、回転蒸発器を使用して除去し、溶剤不含の粗製生成物が得られた。
【０１９６】
第４の段階において、第３の段階後に得られた溶剤不含の粗製生成物をカラムクロマトグラフィー（溶離液：  酢酸エチル／ヘキサン、体積比：  ５０：５０）によって精製した。その結果、７．６ｇ（収率：  ７８％）の式（ｉ）の化合物が得られた。前記化合物をＮＭＲおよびＭＡＬＤＩ−ＴＯＦ−ＭＳ測定によってさらに調査した。
【０１９７】
【化６４】
2019525006.tif 000068
【０１９８】
９．２  式（ｉ）の化合物を含む酸性組成物および電解銅めっき：
第１の段階において、
（ｉ）  銅イオン（硫酸銅（ＩＩ）として添加）、総量４０ｇ／Ｌ、
（ｉｉ）  式（ｉ）の化合物、総量０．１０ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤（商品名：  Ａ２Ｘ−Ｔ）、総量４．３ｍＬ／Ｌ、および
（ｖｉ）  脱イオン水
を混合することによって、めっき浴を製造した。
【０１９９】
第２の段階において、電解銅めっきを、第１の段階において製造された酸性組成物を使用して行った。めっき浴の温度は２５℃であり、電流密度６．５ｍＡ／ｃｍ2を５．５秒間印加した。銅シード層を備え、構造物の直径２８ｎｍおよびアスペクト比約４：１を有するウェハ基板上に銅層を電気めっきした。
【０２００】
その後、第３の段階において、残りの銅を電流密度７．４ｍＡ／ｃｍ2で６０秒間電気めっきした。
【０２０１】
第４の段階において、電気めっきされた試料をＳＥＭで調査した（図９）。図９は、銅で充填された隣接するトレンチを示す。
【０２０２】
表１ａおよび１ｂは化合物（ａ）〜（ｉ）の構造要素の要約をそれぞれ示す。
【０２０３】
１０．  例１０（本発明によらない比較例）：
例１０による比較用（本発明によらない）酸性水性組成物においては、成分（ｉｉ）の化合物の代わりにＰＥＧ  ３０００を使用した。ＰＥＧ３０００は相応の組成物において慣例の添加剤であり、市販されている。第１の段階において、
（ｉ）  銅イオン、総量４０ｇ／Ｌ、
（ｉｉ）  ＰＥＧ３０００、総量０．１５ｇ／Ｌ、
（ｉｉｉ）  硫酸、総量１０ｇ／Ｌ、
（ｉｖ）  塩化物イオン（ＨＣｌとして添加）、総量０．０５０ｇ／Ｌ、
（ｖ）  促進剤、総量１２ｍＬ／Ｌ、
（ｖｉ）  キャリア、総量１ｍＬ／Ｌ、および
（ｖｉ）  脱イオン水
を混合することによって、比較用組成物を製造した。
【０２０４】
第２の段階において、電解銅めっきを、第１の段階において製造された比較用の酸性水性組成物を使用して行った。以下のめっきプロファイルを使用した：  ２ｍＡ／ｃｍ2、６５分間；  ２．５ｍＡ／ｃｍ2、１５分間；  ６ｍＡ／ｃｍ2、７分間；  および９．０ｍＡ／ｃｍ2、３分間。銅シード層を備え、構造物の寸法１０×１００μｍ（アスペクト比  約１０：１）を有する基板上に銅層を電気めっきした。
【０２０５】
第３の段階において、電気めっきされた比較用試料を光学顕微鏡で調査した（図１０）。図１０は大きなボイドを含む２つのトレンチを示す。
【０２０６】
各々の例において、酸性組成物のｐＨは３を著しく下回り、典型的には２を下回った。
【０２０７】
【表１ａ−１】
2019525006.tif 000069
【０２０８】
【表１ａ−２】
2019525006.tif 000070
【０２０９】
【表１ｂ】
2019525006.tif 000071
【０２１０】
Ｂ．  実験および結果（過電圧）：
Ｂ．１  実験の設定：
各々の化合物（ａ）〜（ｉ）（およびここに示されていないさらなる化合物）の過電圧を、標準的な注入実験において測定した。
【０２１１】
５０ｇ／Ｌの硫酸銅、５０ｇ／Ｌの硫酸、および５０ｐｐｍ塩化物イオン（ＨＣｌとして添加）を含有する水溶液を準備した。それぞれの化合物を濃度１００ｐｐｍで前記水溶液に添加した。参照用の化合物はＰＥＧ  ３０００であった。各々の測定を２５℃で行った。
【０２１２】
ＰＥＧを用いて得られた過電圧を参照（１．００）として設定し、化合物（ａ）〜（ｉ）について得られた過電圧をその参照に対して決定した（下記表２参照）。
【０２１３】
Ｂ．２  結果：
【表２】
2019525006.tif 000072
【０２１４】
表２に示されるとおり、化合物（ａ）〜（ｉ）により生成される過電圧は、ＰＥＧ３０００により生成される過電圧に比して著しく増加されている。ＰＥＧ  ３０００は当該技術分野において慣例的に使用されている。
【図１】
2019525006.tif 000089
【図２】
2019525006.tif 000090
【図３】
2019525006.tif 000091
【図４】
2019525006.tif 000092
【図５】
2019525006.tif 000093
【図６】
2019525006.tif 000094
【図７】
2019525006.tif 000095
【図８】
2019525006.tif 000096
【図９】
2019525006.tif 000097
【図１０】
2019525006.tif 000098
【国際調査報告】
2019525006.tif 000099
2019525006.tif 000100